(57)【特許請求の範囲】
【請求項１】
Ｃ．Ｉ．Ｐｉｇｍｅｎｔ  Ｒｅｄ  ２６９、およびＣ．Ｉ．Ｐｉｇｍｅｎｔ  Ｒｅｄ  １５０を含む複合顔料粒子を含有する顔料組成物であって、
前記複合顔料粒子１００モル％中のＣ．Ｉ．Ｐｉｇｍｅｎｔ  Ｒｅｄ  １５０の含有量が１０〜５０モル％であり、
前記複合顔料粒子のＣｕＫα線を用いた粉末Ｘ線回折が、回折角（２θ）＝１３．５〜１４．５°の範囲内に極大ピークを有しない、顔料組成物。
【請求項２】
請求項１に記載の顔料組成物、および分散媒体を含む、着色組成物。
【請求項３】
前記分散媒体が樹脂を含む、請求項２に記載の着色組成物。
【請求項４】
請求項３に記載の着色組成物を含む、成形用樹脂組成物。
【請求項５】
請求項２または３に記載の着色組成物を含むトナー。
【請求項６】
請求項２または３に記載の着色組成物を含む、塗料。
【請求項７】
請求項２または３に記載の着色組成物を含む、印刷インキ。
【請求項８】
請求項２または３に記載の着色組成物を含む、インクジェットインキ。
【発明の詳細な説明】
【技術分野】
【０００１】
本発明は、複合顔料粒子を含む顔料組成物およびその用途に関する。
【背景技術】
【０００２】
赤色からマゼンタ色相を再現できる有機顔料は、例えば、例えば、溶性アゾ顔料、不溶性アゾ顔料、キナクリドン顔料等があり、プラスチック製品やトナー、塗料、及び印刷インキ等の用途で使用されている。これらのうち、溶性アゾ顔料は、鮮明な色相や高い着色力を有し、安価という利点がある反面、堅牢性が不十分であること、また用途によっては、顔料のレーキ化に使用される金属イオンの存在が印刷諸特性に悪影響を及ぼすといった課題がある。一方、キナクリドン顔料では、堅牢性や鮮明性の点で他の顔料よりも優れた特性を有しているが、着色力や分散安定性が他の顔料に比べ大きく劣り、さらに高価である。これに対し、不溶性アゾ顔料に分類されるナフトール系アゾ顔料は、製造コスト、着色力、堅牢性のバランスが良好であることから、各用途において使用が検討されている。しかし、鮮明性や分散性が不十分であることや、分散媒によっては顔料結晶が成長してしまうといった、結晶安定性に欠点を有する。
そのため、例えば、デジタル印刷の分野においては、ナフトール系アゾ顔料とキナクリドン顔料を併用し、画像の鮮明性、着色力をお互いに補完しているのが現状である。（特許文献１）
【０００３】
これらの問題を解決すべく、特許文献２では、特定構造を有する２種以上のナフトール系アゾ顔料を含む組成物が開示されている。
【先行技術文献】
【特許文献】
【０００４】
【特許文献１】特開２００２−１５６７９５号公報
【特許文献２】特開２００５−１０７１４７号公報
【発明の概要】
【発明が解決しようとする課題】
【０００５】
しかし、従来の組成物は、鮮明性、分散性および結晶安定性が不足する問題があった。
【０００６】
本発明は、鮮明性、分散性および結晶安定性が良好な顔料組成物の提供を目的とする。
【課題を解決するための手段】
【０００７】
本発明の顔料組成物は、Ｃ．Ｉ．Ｐｉｇｍｅｎｔ  Ｒｅｄ  ２６９、およびＣ．Ｉ．Ｐｉｇｍｅｎｔ  Ｒｅｄ  １５０を含む複合顔料粒子を含有する顔料組成物であって、
前記複合顔料粒子１００モル％中のＣ．Ｉ．Ｐｉｇｍｅｎｔ  Ｒｅｄ  １５０の含有量が１０〜５０モル％である。
【０００８】
また本発明は、前記複合顔料粒子のＣｕＫα線を用いた粉末Ｘ線回折が、回折角（２θ）＝１３．５〜１４．５°の範囲内に極大ピークを有しない、上記顔料組成物に関する。
【０００９】
また本発明は、前記顔料組成物及び分散媒体を含む、着色組成物に関する。
【００１０】
また本発明は、前記分散媒体が樹脂を含む、上記着色組成物に関する。
【００１１】
また本発明は、前記着色組成物を含む成形用樹脂組成物に関する。
【００１２】
また本発明は、前記着色組成物を含むトナーに関する。
【００１３】
また本発明は、前記着色組成物を含む、塗料に関する。
【００１４】
また本発明は、前記着色組成物を含む、印刷インキに関する。
【００１５】
また本発明は、前記着色組成物を含む、インクジェットインキに関する。
【発明の効果】
【００１６】
上記の本発明によれば、鮮明性、分散性および結晶安定性が良好な顔料組成物、着色組成物、成形用樹脂組成物、トナー、塗料、印刷インキ、インクジェットインキを提供できる。
【図面の簡単な説明】
【００１７】
【図１】図１は、実施例３で得た顔料組成物のＣｕＫα線による粉末Ｘ線回折スペクトルである。
【図２】図２は、比較例１で得た顔料組成物のＣｕＫα線による粉末Ｘ線回折スペクトルである。
【図３】図３は、Ｃ．Ｉ．Ｐｉｇｍｅｎｔ  Ｒｅｄ  １５０（東京色材工業社製、Ｔｏｓｈｉｋｉ  Ｒｅｄ  １５０ＴＲ）のＣｕＫα線による粉末Ｘ線回折スペクトルである。
【図４】図４は、比較例８で得た顔料組成物のＣｕＫα線による粉末Ｘ線回折スペクトルである。
【発明を実施するための形態】
【００１８】
本明細書の用語を定義する。「（メタ）アクリロイル」、「（メタ）アクリル」、「（メタ）アクリル酸」、「（メタ）アクリレート」、又は「（メタ）アクリルアミド」と表記した場合、特に説明がない限り、それぞれ、「アクリロイル及び／又はメタクリロイル」、「アクリル及び／又はメタクリル」、「アクリル酸及び／又はメタクリル酸」、「アクリレート及び／又はメタクリレート」、又は「アクリルアミド及び／又はメタクリルアミド」を意味する。また、「Ｃ．Ｉ．」は、カラーインデックス（Ｃ．Ｉ．）を意味する。固溶体は、２つ顔料を含む複合顔料のＸ線回折が、一方の顔料（ホスト）の結晶格子を示し、他方の顔料（ゲスト）がホスト成分の結晶格子の中に埋没している態様をいう。
【００１９】
本発明の顔料組成物は、Ｃ．Ｉ．Ｐｉｇｍｅｎｔ  Ｒｅｄ  ２６９、およびＣ．Ｉ．Ｐｉｇｍｅｎｔ  Ｒｅｄ  １５０を含む複合顔料粒子を含有する顔料組成物であって、
前記複合顔料粒子１００モル％中のＣ．Ｉ．Ｐｉｇｍｅｎｔ  Ｒｅｄ  １５０の含有量が１０〜５０モル％である。本発明において複合顔料粒子は、固溶体である。
【００２０】
固溶体のような複合顔料粒子は、ホスト成分とゲスト成分それぞれの欠点を互いに補完し合う性質や、ホスト成分が本来有する特性を向上させる性質がある。本発明の顔料組成物は、複合顔料粒子を含有するため、ホスト成分であるＣ．Ｉ．Ｐｉｇｍｅｎｔ  Ｒｅｄ  ２６９の低い分散性をゲスト成分のＣ．Ｉ．Ｐｉｇｍｅｎｔ  Ｒｅｄ  １５０が補完し、Ｃ．Ｉ．Ｐｉｇｍｅｎｔ  Ｒｅｄ  １５０の低い結晶安定性をＣ．Ｉ．Ｐｉｇｍｅｎｔ  Ｒｅｄ  ２６９が補完することに加え、Ｃ．Ｉ．Ｐｉｇｍｅｎｔ  Ｒｅｄ  ２６９が有する鮮明性を向上できる。そのため、Ｃ．Ｉ．Ｐｉｇｍｅｎｔ  Ｒｅｄ  １５０の含有量が１０モル％以上になると分散性が向上する。また、Ｃ．Ｉ．Ｐｉｇｍｅｎｔ  Ｒｅｄ  １５０の含有量が５０モル％以下になると結晶安定性が向上する。なお、Ｃ．Ｉ．Ｐｉｇｍｅｎｔ  Ｒｅｄ  １５０の含有量は、２０〜４０モル％が好ましい。
【００２１】
なお、顔料が固溶体を形成しているか否かについては、Ｘ線回折分析などによって容易に検証することができる。複数の顔料を単純に混合したものを試料とした場合、得られるＸ線回折パターンは、各顔料のＸ線回折パターンを重ね合わせたものとなり、また各回折ピークの強度は、各顔料の配合比率に依存する。これに対して、複数の顔料が固溶体を形成している場合、当該複数の顔料を単純に混合した場合とは異なるＸ線回折パターンが得られる。具体的には、各回折ピークの強度が顔料の配合比率に依存しない、回折ピークの半値幅が大きくなる、等の現象が見られる。
【００２２】
Ｃ．Ｉ．Ｐｉｇｍｅｎｔ  Ｒｅｄ  ２６９の構造を下記化学式（１）に示す。また、Ｃ．Ｉ．Ｐｉｇｍｅｎｔ  Ｒｅｄ  １５０の構造を下記化学式（２）に示す。
【００２３】
【化１】
0006928750.tif 000002
【００２４】
本発明の顔料組成物は、前記複合顔料粒子のＣｕＫα線を用いた粉末Ｘ線回折が、回折角（２θ）＝１３．５〜１４．５°の範囲に極大ピークを有しないことが好ましい。回折角（２θ）＝１３．５〜１４．５°にＣ．Ｉ．Ｐｉｇｍｅｎｔ  Ｒｅｄ  １５０由来の極大ピークが現れる場合よりも結晶安定性がより向上するためである。
【００２５】
また、本発明の顔料組成物は、回折角（２θ）＝１２．５〜１３．５°の範囲に極大ピークを有することが好ましい。本発明において、回折角（２θ）＝１３．５〜１４．５°の範囲に極大ピークを有しないとは、Ｃ．Ｉ．Ｐｉｇｍｅｎｔ  Ｒｅｄ  １５０に由来するピークが、回折角（２θ）＝１２．５〜１３．５°の範囲に現れる極大ピークの肩ピーク（ショルダーピーク）としても観測されないことを意味する。
【００２６】
本発明の顔料組成物は、Ｃ．Ｉ．Ｐｉｇｍｅｎｔ  Ｒｅｄ  ２６９、およびＣ．Ｉ．Ｐｉｇｍｅｎｔ  Ｒｅｄ  １５０を含む複合顔料粒子を含有し、前記複合顔料粒子１００モル％中のＣ．Ｉ．Ｐｉｇｍｅｎｔ  Ｒｅｄ  １５０の含有量が１０〜５０モル％であればよく、製造方法は限定されない。
【００２７】
本発明の顔料組成物の製造には、公知のアゾ顔料の合成方法を使用できる。具体的には、ベース成分である３−アミノ−４−メトキシベンズアニリドをジアゾ化したジアゾニウム塩と、Ｃ．Ｉ．Ｐｉｇｍｅｎｔ  Ｒｅｄ  ２６９のカップラー成分であるＮ−（５−クロロ−２−メトキシフェニル）−３−ヒドロキシ−２−ナフトアミド、及びＣ．Ｉ．Ｐｉｇｍｅｎｔ  Ｒｅｄ  １５０のカップラー成分である３−ヒドロキシ−２−ナフトアミドとをカップリング反応させることで製造することができる。
【００２８】
具体的には、ベース成分をジアゾ化することで得られるジアゾ成分を含む溶液と、カップラー成分を含む溶液をそれぞれ調整し、カップリングさせる。カップラー成分を含む溶液には、カップラー成分であるＮ−（５−クロロ−２−メトキシフェニル）−３−ヒドロキシ−２−ナフトアミドと３−ヒドロキシ−２−ナフトアミド両者を含有する一つの溶液を調整してカップリングに使用することで、本発明の顔料組成物を得ることができる。または、Ｎ−（５−クロロ−２−メトキシフェニル）−３−ヒドロキシ−２−ナフトアミドのみを含む溶液、３−ヒドロキシ−２−ナフトアミドのみを含む溶液それぞれを調整し、段階的にカップリングしても良い。後者の場合、Ｃ．Ｉ．Ｐｉｇｍｅｎｔ  Ｒｅｄ  ２６９のカップラー成分であるＮ−（５−クロロ−２−メトキシフェニル）−３−ヒドロキシ−２−ナフトアミドを含む溶液から順にカップリングさせることで、顔料組成物を得ることができる。
【００２９】
前記カップラー成分を含む溶液は、加熱した塩基性水溶液中に、カップラー成分を溶解させることで調製することができる。また、室温（１０℃〜３０℃程度）で、水、水溶性有機溶剤、カップラー成分、塩基を混合することで溶解しても良い。溶解温度は、添加する水溶性有機溶剤の量、種類、水の量、塩基の種類、量により異なるが、水溶性有機溶剤を含む場合は１５〜５０℃程度が好ましい。水溶性有機溶剤を含まない場合は５０〜９５℃が好ましい。
【００３０】
塩基は、例えば、水に溶解し、カップラー成分を溶解させることができ、後述の酸水溶液またはジアゾ成分を含む溶液中の酸と中和した際に不溶の塩を作らない塩基が好ましい。塩基は、例えば、水酸化ナトリウム、水酸化カリウムがより好ましい。これにより、コスト、カップラー成分の溶解力、廃液処理等の面が良好になる。
【００３１】
ジアゾ成分を含む溶液は、ベース成分である３−アミノ−４−メトキシベンズアニリドをジアゾ化することで得られる。ジアゾ化の方法は公知の方法を使用できる。例えば、ベース成分を氷水にリスラリーした溶液に塩酸を加えて溶かし、亜硝酸ナトリウムを加えることでジアゾ化を行うことができる。また、ジアゾ成分を含む溶液に水溶性有機溶剤を添加しても構わない。
【００３２】
カップラー成分を含む溶液、及びジアゾ成分を含む溶液に使用可能な水溶性有機溶剤は、例えば、水と自由に混合できる範囲であればどのような水溶性有機溶剤を用いても構わないが、水溶性有機溶剤は、例えば、ジメチルスルホキシド、Ｎ，Ｎ−ジメチルホルムアミド等の非プロトン性極性溶剤、アセトン、メチルエチルケトン、メチルイソブチルケトン等のケトン類、テトラヒドロフラン、１，４−ジオキサン等の環状エーテル類、エチレングリコール、ジエチレングリコール、ポリエチレングリコール等の２価アルコール類、メタノール、エタノール、イソプロパノール等の１価アルコール類等が挙げられる。
【００３３】
水溶性有機溶剤の添加量は、水溶性有機溶剤の種類によるが、カップラー成分を含む溶液、ジアゾ成分を含む溶液のいずれに添加する場合も、カップリング後のスラリー全体１００質量％中、１〜５０質量％が好ましい。
【００３４】
カップリングの方法は、例えば、逆カップリング、正カップリング、酸析正カップリング等が挙げられる。これらの中でも粒径制御及び反応収率の観点から、後述する逆カップリング、または酸析正カップリングが好ましい。
【００３５】
逆カップリングの方法は、例えば公知の方法を用いることができ、ジアゾ成分を含む溶液にカップラー成分を含む溶液を加える方法が挙げられる。カップリング時の温度は０〜５０℃が望ましく、ジアゾ成分の変質、分解の抑制と反応速度の観点から、特に１０〜３０℃ が望ましい。
ジアゾ成分を含む溶液にはあらかじめ緩衝液を加えても良い。緩衝液の種類は、例えば緩衝能を持つものであれば何を用いても構わないが、酢酸−酢酸ナトリウム水溶液を用いるのが好ましい。緩衝液を加える場合はジアゾ成分を含む溶液のｐＨは３．０〜６．５の範囲に調整することが望ましい。反応速度向上と分散性向上の観点から、必要に応じてカップリング後のスラリーを加熱することが好ましい。
【００３６】
酸析正カップリングの方法は、例えば、公知の方法を用いることができ、カップラー成分を含む溶液を酸水溶液と反応させることで酸析カップラースラリーを得た後、得られた酸析カップラースラリーにジアゾ成分を含む溶液を加えてカップリング反応させる方法が挙げられる。酸析中の酸水溶液の温度は任意の温度を選ぶことができるが、０〜３０℃で行うことが好ましい。反応速度向上の観点から、酸析カップラースラリーは、ジアゾ成分を含む溶液を加える前に、必要に応じて加熱することが好ましい。ただし、温度が高くなりすぎるとジアゾ成分が、変質、分解し易くなるため、カップリング反応時の酸析カップラースラリーの温度は、５０℃以下であることが好ましい。
また、ジアゾ成分を含む溶液を加える前の酸析カップラースラリーのｐＨは、２．０〜６．５の範囲であることが好ましい。ｐＨが２．０未満の場合は、ジアゾ成分を含む溶液を添加した後の反応速度が極端に遅くなり、ｐＨが６．５ を越える場合には、ジアゾ成分が変質し易くなるため好ましくない。ｐＨの調整のために用いる酸は、水に溶解する酸であれば、どのような酸でも使用できるが、塩酸または酢酸のいずれか、または塩酸と酢酸を混合して用いることが好ましい。
酸の添加方法は、あらかじめ酸析に用いる酸を、カップラー成分を含む溶液の塩基の当量よりも過剰にしてもよく、ベースの溶解時にあらかじめ添加してもよく、ジアゾ溶液に添加してもよく、酸析後のカップラースラリーに、後から必要な量を添加しても構わない。また、反応速度向上と分散性向上の観点から、必要に応じてカップリング後のスラリーを加熱することが好ましい。
【００３７】
本発明の顔料組成物を製造する際、必要に応じて種々の添加剤を使用できる。添加剤は、例えば、界面活性剤、樹脂等が挙げられる。添加剤はあらかじめカップラー成分を含む溶液、ジアゾ成分を含む溶液または酸析用の酸液に加えて使用してもよく、カップリング反応後のスラリー中に加えて使用してもよく、カップリング反応後の顔料を濾別及び洗浄した顔料プレスケーキを再度スラリー状とした中に加えてもよい。また、後述するアシッドペースティングに代表される公知の溶解析出法や、ソルベントソルトミリング法を行う際に加えても良い。カップラー成分を含む溶液に加える場合はカップラーを溶解する前に加えてもよく、また酸析を行った後に加えても構わない。
【００３８】
界面活性剤は、例えば、アニオン性、ノニオン性または両性の界面活性剤が挙げられる。カップラー成分を含む溶液に界面活性剤を加える場合は、アニオン性または両性界面活性剤が好ましい。酸析用の酸液または酸析カップラースラリーに界面活性剤を添加する場合は、ノニオン性界面活性剤も好ましい。
【００３９】
アニオン性界面活性剤は、例えば、脂肪酸塩、アルキル硫酸エステル塩、アルキルアリールスルホン酸塩、アルキルナフタレンスルホン酸塩、アルキル硫酸塩、ジアルキルスルホン酸塩、ジアルキルスルホコハク酸塩、アルキルジアリールエーテルジスルホン酸塩、アルキルリン酸塩、ポリオキシエチレンアルキルエーテル硫酸塩、ポリオキシエチレンアルキルアリールエーテル硫酸塩、ナフタレンスルホン酸ホルマリン縮合物、ポリオキシエチレンアルキルエーテルリン酸塩、ポリオキシエチレンアルキルリン酸エステル塩、グリセロールボレイト脂肪酸エステル、ポリオキシエチレングリセロール脂肪酸エステル等が挙げられる。
【００４０】
両性界面活性剤は、例えば、ベタイン、スルホベタイン、アルキルベタイン、アルキルアミンオキサイド等が挙げられる。
【００４１】
ノニオン性界面活性剤は、例えば、ポリオキシエチレンアルキルエーテル、ポリオキシエチレンアルキルアリールエーテル、ポリオキシエチレンオキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステルポリオキシエチレンアルキルアミン等が挙げられる。
これらの中でも両性界面活性剤とアニオン性界面活性剤の組み合わせが好ましい。
【００４２】
界面活性剤は、単独または２種類以上を併用して使用できる。
【００４３】
界面活性剤の使用量は、顔料組成物１００質量％中、０．１〜１０質量％が好ましく、０．５〜５質量％がより好ましい。
【００４４】
樹脂は、例えば、例えば、スチレン−（メタ）アクリル酸共重合体、（メタ）アクリル酸−（メタ）アクリル酸アルキルエステル共重合体、スチレン−（メタ）アクリル酸−（メタ）アクリル酸アルキルエステル共重合体、スチレン−α−メチルスチレン−（メタ）アクリル酸共重合体、スチレン−α−メチルスチレン−（メタ）アクリル酸−（メタ）アクリル酸アルキルエステル共重合体、ポリアクリル酸、ポリメタクリル酸、ビニルナフタレン−（メタ）アクリル酸共重合体、スチレン−（無水）マレイン酸共重合体、マレイン酸−無水マレイン酸共重合体、ビニルナフタレン−（無水）マレイン酸共重合体、αオレフィン−（無水）マレイン酸共重合体、αオレフィン−マレイン酸アルキルエステル共重合体、ポリエステル変性アクリル酸重合体などの酸基を有する樹脂、アクリル系共重合体及びこれらの塩等が挙げられる。
【００４５】
樹脂は、単独または２種類以上を併用して使用できる。
【００４６】
樹脂の使用量は、顔料組成物１００質量％中、０．１〜１００質量％が好ましく、１〜５０質量％がより好ましい。
【００４７】
樹脂と塩を形成できる化合物は、例えば、無機塩基、有機塩基等の塩基性化合物が挙げられる。
無機塩基は、例えば、水酸化リチウム，水酸化ナトリウム，水酸化カリウムなどのアルカリ金属水酸化物、オルソ珪酸ナトリウム，メタ珪酸ナトリウム，セスキ珪酸ナトリウム等の珪酸のアルカリ金属塩、リン酸三ナトリウム等のリン酸のアルカリ金属塩、炭酸二ナトリウム，炭酸水素ナトリウム，炭酸二カリウム等の炭酸のアルカリ金属塩、ホウ酸ナトリウム等のホウ酸のアルカリ金属塩、アンモニア；
有機塩基は、例えば、メチルアミン，ジメチルアミン，トリメチルアミン，エチルアミン，ジエチルアミン，トリエチルアミン等のアルキルアミン、アミノエタノール，メチルアミノエタノール，ジメチルアミノエタノール，エチルアミノエタノール，ブチルアミノエタノール、ジエチルアミノエタノール，ジブチルアミノエタノール、ジエタノールアミン，トリエタノールアミン等のアルカノールアミン、メトキシポリ（オキシエチレン／ オキシプロピレン）−２−プロピルアミン等のノニオン性基を有するアミン等が挙げられる。
【００４８】
塩基性化合物は、単独または２種以上を併用して使用できる。
【００４９】
本発明の顔料組成物の製造には、アシッドペースティングに代表される公知の溶解析出法を使用できる。具体的には、顔料（Ｃ．Ｉ．Ｐｉｇｍｅｎｔ  Ｒｅｄ  ２６９及びＣ．Ｉ．Ｐｉｇｍｅｎｔ  Ｒｅｄ  １５０）を良溶媒に溶解し、それを大過剰の貧溶媒と混合させて顔料組成物粒子を析出させ、溶媒を濾別または留去することによって、顔料組成物を製造することができる。
【００５０】
ここで良溶媒は、例えば、顔料を溶解できるものであれば特に限定されないが、無機酸（硫酸、発煙硫酸、クロロスルホン酸、塩酸、燐酸等）やその水溶液、有機酸（ジクロロ酢酸、メタンスルホン酸等）、無機塩基（水酸化ナトリウム、水酸化カリウム、水酸化カルシウム等）やその水溶液、有機塩基（トリエチルアミン、ジアザビシクロウンデセン、ナトリウムメトキシド等）、アルコール系溶媒（メタノール、ｎ−プロパノール、ｔｅｒｔ−アミルアルコール等）、ケトン系溶媒（メチルエチルケトン、メチルイソブチルケトン、シクロヘキサノン等）、エーテル系溶媒（テトラヒドロフラン、プロピレングリコールモノメチルエーテル、プロピレングリコールモノメチルエーテルアセテート等）、スルホキシド系溶媒（ジメチルスルホキシド、ヘキサメチレンスルホキシド、スルホラン等）、エステル系溶媒（酢酸エチル、酢酸−ｎ−ブチル、乳酸エチル等）、アミド系溶媒（Ｎ，Ｎ−ジメチルホルムアミド、１−メチル−２−ピロリドン等）、芳香族炭化水素系溶媒（トルエン、キシレン等）、脂肪族炭化水素系溶媒（オクタン等）、ニトリル系溶媒（アセトニトリル等）、ハロゲン系溶媒（四塩化炭素、ジクロロメタン等）、イオン性液体（１−エチル−３−メチルイミダゾリウムテトラフルオロボレート等）、二硫化炭素溶媒などが挙げられる。良溶媒の使用量は、顔料を溶解できる量であれば特に限定されないが、工業的な経済性の点から、顔料１００質量部に対して、１００〜５０００質量部が好ましく、５００〜３０００質量部がより好ましい。
【００５１】
顔料を溶解させるときの温度は、−１０〜２００℃が好ましく、−１０〜１３０℃がより好ましく、−１０〜１００℃がさらに好ましい。
【００５２】
貧溶媒は、例えば、良溶媒に溶解させた顔料を含む溶液と混合させた際に、顔料が析出するものであれば特に限定されないが、水系溶媒（水、塩酸、水酸化ナトリウム水溶液等）などが好適に挙げられる。貧溶媒の使用量は、工業的な経済性の点から、顔料を含む溶液１００質量部に対し、５０〜５０００質量部が好ましく、１００〜３０００質量部がより好ましい。
【００５３】
析出温度は、−１０〜１５０℃が好ましく、−５〜１３０℃がより好ましく、０〜１００℃がさらに好ましい。
【００５４】
顔料溶液と貧溶媒との混合方法は特に限定されず、顔料を完全に析出できればどのような方法で混合してもよい。例えば、顔料溶液を予め調製した氷水に注入する方法、及びアスピレーターなどの装置を使用して流水中に連続的に注入する方法などによって複合顔料粒子を析出できる。
【００５５】
本発明の顔料の製造は、公知のソルベントソルトミリング法を使用できる。具体的には、顔料（Ｃ．Ｉ．Ｐｉｇｍｅｎｔ  Ｒｅｄ  ２６９及びＣ．Ｉ．Ｐｉｇｍｅｎｔ  Ｒｅｄ  １５０）、水溶性無機塩及び水溶性溶剤の少なくとも三成分からなる粘土状の混合物を、ニーダー等を使用して強力に混練する。混練後の混合物を水中に投入し、各種撹拌機で撹拌してスラリー化する。得られたスラリーを濾過することにより、水溶性無機塩及び水溶性溶剤を除去して、複合顔料粒子を得る。
【００５６】
水溶性無機塩は、塩化ナトリウム、硫酸ナトリウム、及び塩化カリウムなどを使用できる。これらの無機塩は、顔料の１質量倍以上、好ましくは２０質量倍以下の範囲で用いる。無機塩の量を１質量倍以上とした場合、顔料を十分に微細化できる。また、無機塩の量を２０重量倍以下とした場合、混練後に水溶性の無機塩及び水溶性溶剤を除去するための多大な労力が不要であると同時に、一回に処理できる顔料の量が減少しないため、生産性の観点で好ましい。
【００５７】
ソルベントソルトミリングでは混練に伴って発熱することが多いため、安全性の観点から、沸点が１２０〜２５０℃程度の水溶性溶剤を使用することが好ましい。水溶性溶剤は、例えば、２−（メトキシメトキシ）エタノール、２−ブトキシエタノール、２−（イソペンチルオキシ）エタノール、２−（ヘキシルオキシ）エタノール、エチレングリコール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、及び低分子量ポリプロピレングリコール等が挙げられる。
【００５８】
水溶性溶剤の使用量は、顔料１００質量部に対し５〜１，０００質量部が好ましく、５０〜５００質量部がより好ましい。水溶性溶剤の使用量を適切に選択することで、混練物をソルベントソルトミリング処理に適した粘度にすることができる。
【００５９】
ソルベントソルトミリングの際の混練温度は、−１０℃〜３００℃が好ましく、３０℃〜９０℃がより好ましい。また、ソルベントソルトミリングの際の混練時間は、０．１〜１００時間が好ましく、３〜２４時間がより好ましい。
【００６０】
溶解析出法及びソルベントソルトミリング法を実施する場合、市販のＣ．Ｉ．Ｐｉｇｍｅｎｔ  Ｒｅｄ  ２６９及びＣ．Ｉ．Ｐｉｇｍｅｎｔ  Ｒｅｄ  １５０を使用してもよく、または前記アゾ顔料の合成方法で得られる顔料組成物を使用してもよい。
【００６１】
ナフトール系アゾ顔料では、しばしば原材料に起因する芳香族アミンや、カップラー成分が組成物中に残存し、鮮明性や着色力の低下、印刷適性上や安全衛生上の問題が発生する場合ある。そのため、顔料中の芳香族アミン及びカップラー成分の含有量を抑制することが好ましい。
芳香族アミンの総含有量は、顔料組成物１００質量％中、１０００ｐｐｍ以下が好ましく、５００ｐｐｍ以下がより好ましく、３００ｐｐｍ以下がさらに好ましい。また、カップラー成分の総含有量は、顔料組成物１００質量％中、３００００ｐｐｍ以下が好ましく、２００００ｐｐｍ以下がより好ましく、１００００ｐｐｍ以下がさらに好ましい。
【００６２】
本発明の着色組成物は、上記顔料組成物及び分散媒体を含む。
【００６３】
＜分散媒体＞
分散媒体は、樹脂、及び溶剤である。分散媒体は、着色組成物の用途に応じて、適宜選択できる。着色組成物の用途として、例えば、成形用樹脂組成物、成形体、トナー、顔料分散体、塗料、印刷インキ、及びインクジェットインキ等が挙げられる。
着色組成物は、当技術分野において公知の方法に従って、顔料組成物と、分散媒体とを混合し、分散処理して作製することが好ましい。
【００６４】
分散処理は、例えば、ニーダー、２本ロールミル、３本ロールミル、ボールミル、横型サンドミル、縦型サンドミル、アニュラー型ビーズミル、又はアトライター等の分散装置を使用できる。
【００６５】
顔料組成物と分散媒体との比率は、分散媒体１００質量部に対して、顔料組成物を０．００１〜０．７質量倍が好ましく、０．０１〜０．６質量倍がより好ましい。
【００６６】
上記分散媒体としての樹脂は、例えば、ポリオレフィン樹脂、ポリエステル樹脂、スチレン共重合体、アクリル樹脂、及びこれらの変性樹脂であってよい。具体的には、高密度ポリエチレン（ＨＤＰＥ）、直鎖状低密度ポリエチレン（Ｌ−ＬＤＰＥ）、低密度ポリエチレン（ＬＤＰＥ）等のポリエチレン、ポリプロピレン等のポリオレフィン樹脂；ポリエチレンテレフタレート等のポリエステル樹脂；スチレン−ｐ−クロルスチレン共重合体、スチレン−ビニルトルエン共重合体、スチレン−ビニルナフタレン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体等のスチレン共重合体；アクリル樹脂、メタクリル樹脂等のアクリル樹脂；ポリ塩化ビニル、フェノール樹脂、天然変性フェノール樹脂、天然樹脂変性マレイン酸樹脂、ポリ酢酸ビニル、シリコーン樹脂、ポリウレタン、ポリアミド樹脂、エポキシ樹脂、キシレン樹脂、ポリビニルブチラール、テルペン樹脂、クマロンインデン樹脂、アルキド樹脂、アミノ樹脂、エポキシ樹脂、石油樹脂、及びこれらの変性樹脂が挙げられる。
【００６７】
上記分散媒体として溶剤は、水、芳香族炭化水素系有機溶剤、及び脂肪族炭化水素系有機溶剤であってよい。具体的には、イオン交換水、蒸留水等の水；トルエン、キシレン等の芳香族炭化水素系有機溶剤；アセテート系有機溶剤、ケトン系有機溶剤、アルコール系有機溶剤等の脂肪族炭化水素系有機溶剤が挙げられる。より具体的には、ブチルアセテート、メチルアセテート等のアセテート系有機溶剤；メチルエチルケトン、メチルイソブチルケトン等のケトン系有機溶剤；エタノール、ｎ−プロパノール、イソプロパノール、ｎ−ブタノール、イソブタノール、エチレングリコール、ジエチレングリコール、トリエチレングリコール、プロピレングリコール、メトキシプロパノール、メトキシブタノール、１−エトキシ−２−プロパノール、２−（メトキシメトキシ）エタノール、２−ブトキシエタノール、２−（イソペンチルオキシ）エタノール、２−（ヘキシルオキシ）エタノール、グリセリン、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、ジプロピレングリコール、ジプロピレングリコールモノメチルエーテル、ジプロピレングリコールモノエチルエーテル、液体ポリプロピレングリコール、ブチルグリコール、ブチルジグリコール等のアルコール系有機溶剤が挙げられる。
【００６８】
［色素誘導体］
顔料組成物及び着色組成物は、色素誘導体を含有できる。色素誘導体を含有すると複合顔料粒子の分散安定性が向上する。
【００６９】
色素誘導体は、有機色素残基に酸性基、塩基性基、中性基などを有する化合物である。色素誘導体は、例えば、スルホ基、カルボキシ基、リン酸基などの酸性置換基を有する化合物及びこれらのアミン塩や、スルホンアミド基や末端に３級アミノ基などの塩基性置換基を有する化合物、フェニル基やフタルイミドアルキル基などの中性置換基を有する化合物が挙げられる。
有機色素は、例えばジケトピロロピロール系顔料、アントラキノン系顔料、キナクリドン系顔料、ジオキサジン系顔料、ペリノン系顔料、ペリレン系顔料、チアジンインジゴ系顔料、トリアジン系顔料、ベンズイミダゾロン系顔料、ベンゾイソインドール等のインドール系顔料、イソインドリン系顔料、イソインドリノン系顔料、キノフタロン系顔料、ナフトール系顔料、スレン系顔料、金属錯体系顔料、アゾ、ジスアゾ、ポリアゾ等のアゾ系顔料、等が挙げられる。
【００７０】
色素誘導体は、単独または２種以上を併用して使用できる。
【００７１】
着色組成物は、分散剤等公知の材料を含有できる。
【００７２】
以下、着色組成物の用途を例示する。
＜成形用樹脂組成物＞
本発明の成形用樹脂組成物は、着色組成物（顔料組成物、樹脂）を含有する。成形用樹脂組成物は、樹脂に熱可塑性樹脂を含むことが好ましい。熱可塑性樹脂を含む成形用樹脂組成物は、溶融・混錬し、所望の形状に成形して成形体を作製することが好ましい。なお、樹脂は、熱可塑性樹脂に限定されない。
【００７３】
熱可塑性樹脂は、例えば、エチレン、プロピレン、ブチレン、スチレン等をモノマー成分として用いたホモポリマー又はコポリマー等が挙げられる。より具体的には、高密度ポリエチレン（ＨＤＰＥ）、直鎖状低密度ポリエチレン（Ｌ−ＬＤＰＥ）、低密度ポリエチレン（ＬＤＰＥ）等のポリエチレン、ポリプロピレン、ポリブチレン等のポリオレフィン樹脂が挙げられる。その他の有用な樹脂の具体例として、ポリエチレンテレフタレート等のポリエステル樹脂、ナイロン６、ナイロン６６等のポリアミド樹脂、ポリスチレン樹脂、及び熱可塑性アイオノマー樹脂等が挙げられる。これらの中でもポリオレフィン樹脂、ポリエステル樹脂が好ましい。なお、熱可塑性樹脂の数平均分子量は、３０，０００を超え、２００，０００以下が好ましい。
【００７４】
ポリオレフィン樹脂は、ＭＦＲ（メルトフローレート、いわゆる溶融粘度）が０．００１〜３０の範囲であることが好ましい。ＭＦＲが０．００１以上であれば、プラスチック成形材料の成形加工性がよく、成形体にウエルドマーク又はフローマークが発生し難い。一方、ＭＦＲが３０以下であると、成形体において優れた機械物性が容易に得られる。特に、高密度ポリエチレン（ＨＤＰＥ）を用いる場合、ＭＦＲは０．００５〜１０の範囲が好ましい。また、低密度ポリエチレン（ＬＤＰＥ）、ポリプロピレン、ポリブテンを用いる場合、ＭＦＲは０．００５〜２０の範囲が好ましい。
【００７５】
熱可塑性樹脂の含有量は、顔料組成物１００質量部に対して、１０，０００〜１０，０００，０００質量部が好ましく、１０，０００〜２，０００，０００質量部がより好ましい。
【００７６】
成形用樹脂組成物は、ワックスを含有できる。ワックスは、低分子量ポリオレフィンが好ましい。低分子量ポリオレフィンは、エチレン、プロピレン、ブチレンなどのオレフィンモノマーの重合体であり、ブロック、ランダムコポリマーまたはターポリマーであっても構わない。具体的には、低密度ポリエチレン（ＬＤＰＥ）、高密度ポリエチレン（ＨＤＰＥ）、ポリプロピレン（ＰＰ）のようなα−オレフィン類の重合体である。
【００７７】
ワックスの数平均分子量は、１，０００〜３０，０００が好ましく、２，０００〜２５，０００がより好ましい。この範囲内にあることでワックスが適度に成形体表面へ移行するため、摺動性とブリードアウト抑制のバランスに優れる。
【００７８】
ワックスの融点は６０〜１５０℃が好ましく、７０〜１４０℃がより好ましい。この範囲内にあることで熱可塑性樹脂とワックスとを溶融混練する際の加工性が良好となる。
【００７９】
なお、ワックスのＪＩＳ Ｋ−７２１０に準拠して求めたメルトフローレイト（ＭＦＲ）は、１００ｇ／１０分より大きいことが好ましい。
【００８０】
ワックスの配合量は、熱可塑性樹脂１００質量部に対して、０．１〜１０質量部が好ましい。
【００８１】
成形用樹脂組成物は、その他添加剤を含有できる。その他添加剤は、成形体の技術分野で一般に使用される材料であり、酸化防止剤、光安定剤、分散剤、金属石けん、帯電防止剤、難燃剤、滑剤、充填剤、上記複合顔料粒子以外の着色剤等が挙げられる。 
【００８２】
成形用樹脂組成物は、例えば、成形体の組成比で製造できる。または、複合顔料粒子を高濃度で含有するマスターバッチとして製造できる。本明細書では、複合顔料粒子を成形体中に均一に分散し易い面でマスターバッチが好ましい。
マスターバッチは、例えば、熱可塑性樹脂と顔料組成物を溶融混練し、次いで、次工程で使用しやすい様に任意の形状に成形することが好ましい。次いで、前記マスターバッチと希釈樹脂（例えば、マスターバッチに使用した熱可塑性樹脂）とを溶融混練し、所望の形状の成形体を成形する。マスターバッチの形状は、例えば、ペレット状、粉末状、板状等が挙げられる。なお、顔料組成物の凝集を防ぐため、予め、顔料組成物とワックスを溶融混練した分散体を製造した後、熱可塑性樹脂と共に、溶融混錬してマスターバッチを製造することが好ましい。分散体に使用する装置は、例えば、ブレンドミキサーや３本ロールミル等が好ましい。
【００８３】
成形用樹脂組成物をマスターバッチとして製造する場合、熱可塑性樹脂１００質量部に対して、顔料組成物を１〜２００質量部配合することが好ましく、５〜１００質量部がより好ましい。マスターバッチ（Ｘ）と、成形体の母材樹脂となる希釈樹脂（Ｙ）との質量比は、Ｘ／Ｙ＝１／１〜１／１００が好ましく、１／３〜２／１００がより好ましい。この範囲にすると複合顔料粒子を成形体中に均一に分散し易くなり、良好な着色が得やすい。
【００８４】
希釈樹脂（Ｙ）は、マスターバッチで使用する熱可塑性樹脂の使用が好ましいが、相溶性に問題なければ、他の熱可塑性樹脂を使用しても構わない。
【００８５】
溶融混練は、例えば、単軸混練押出機、二軸混練押出機、タンデム式二軸混練押出機等が挙げられる。溶融混錬温度は、熱可塑性樹脂の種類により異なるが、通常１５０〜３００℃程度である。
【００８６】
成形用樹脂組成物の用途は、例えば、成形体、シート、フィルム等が挙げられる。
【００８７】
成形方法は、例えば、ブロー成形、インフレーション成形、押出し成形、エンゲル成形、真空成形等が挙げられる。
【００８８】
＜トナー＞
本明細書のトナーは、着色組成物（顔料組成物、樹脂）を含有する。トナーで樹脂は、結着樹脂といい熱可塑性樹脂が好ましい。トナーは、乾式トナー、湿式トナーが挙げられる。これらの中でも乾式トナーが好ましい。例えば、乾式トナーは、顔料組成物、および結着樹脂を溶融混練し、冷却した後、粉砕、及び分級工程を行う。次いで、添加剤を配合し混合する後処理工程を行い、製造できる。
【００８９】
結着樹脂は、例えば、スチレン−ｐ−クロルスチレン共重合体、スチレン−ビニルトルエン共重合体、スチレン−ビニルナフタレン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体、ポリ塩化ビニル、フェノール樹脂、天然変性フェノール樹脂、天然樹脂変性マレイン酸樹脂、アクリル樹脂、メタクリル樹脂、ポリ酢酸ビニル、シリコーン樹脂、ポリエステル樹脂、ポリウレタン、ポリアミド樹脂、フラン樹脂、エポキシ樹脂、キシレン樹脂、ポリビニルブチラール、テルペン樹脂、クマロンインデン樹脂、石油系樹脂等が挙げられる。
【００９０】
これらの中でもポリエステル樹脂、スチレン系共重合体が好ましく、ポリエステル樹脂がより好ましい。本明細書の顔料組成物は、ポリエステル樹脂に対する相溶性が特に優れているため、トナー中に複合顔料粒子を均一かつ微細に分散されるため、高品質のトナーが得られる。
【００９１】
ポリエステル樹脂の重量平均分子量（Ｍｗ）は、５，０００以上が好ましく、１０，０００〜１，０００，０００がより好ましく、２０，０００〜１００，０００がさらに好ましい。適度なＭｗのポリエステル樹脂を使用すると耐オフセット性及び低温定着性が良好なトナーが得られる。
【００９２】
ポリエステル樹脂の酸価は、１０〜６０ｍｇＫＯＨ／ｇが好ましく、１５〜５５ｍｇＫＯＨ／ｇがより好ましい。適度な酸価のポリエステル樹脂を使用すると離型剤の遊離抑制し易く、高湿環境における画像濃度の低下が生じ難い。
【００９３】
ポリエステル樹脂の水酸基価は、２０ｍｇＫＯＨ／ｇ以下が好ましく、１５ｍｇＫＯＨ／ｇ以下がより好ましい。適度な水酸基価のポリエステル樹脂を使用すると高湿環境で画像濃度の低下が生じ難い。なお、前記水酸基価の下限は０．１ｍｇＫＯＨ／ｇである。
【００９４】
ポリエステル樹脂のガラス転移温度（Ｔｇ）は、５０〜７０℃が好ましく、５０〜６５℃がより好ましい。適度なＴｇによりトナーの凝集を抑制できる。なお、Ｔｇは、示差走査熱量計（装置：ＤＳＣ−６、島津製作所社製）で測定できる。
【００９５】
トナーは、さらに荷電制御剤を含有できる。荷電制御剤を使用すると、帯電量の安定したトナーが得やすい。荷電制御剤は、正又は負の荷電制御剤を適宜選択して使用できる。
【００９６】
トナーが正帯電性トナーである場合、正の荷電制御剤は、例えば、ニグロシン系染料、トリフェニルメタン系染料、有機錫オキサイド、四級アンモニウム塩化合物、及び四級アンモニウム塩を官能基としてスチレン・アクリル樹脂に共重合したスチレン・アクリル系ポリマー等が挙げられる。これらの中でも、四級アンモニウム塩化合物が好ましい。四級アンモニウム塩化合物は、例えば、四級アンモニウム塩と有機スルホン酸又はモリブデン酸との造塩化合物が挙げられる。有機スルホン酸は、ナフタレンスルホン酸が好ましい。
【００９７】
トナーが負帯電性トナーである場合、負の荷電制御剤は、例えば、モノアゾ染料の金属錯体、スルホン酸を官能基としてスチレン・アクリル樹脂に共重合したスチレン・アクリル系ポリマー、芳香族ヒドロキシカルボン酸の金属塩化合物、芳香族ヒドロキシカルボン酸の金属錯体、フェノール系縮合物、及びホスホニウム系化合物等が挙げられる。芳香族ヒドロキシカルボン酸は、サリチル酸、３，５−ジ−ｔｅｒｔ−ブチルサリチル酸、３−ヒドロキシ−２−ナフトエ酸、３−フェニルサリチル酸が好ましい。また、金属塩化合物に用いられる金属は、亜鉛、カルシウム、マグネシウム、クロム、及びアルミニウム等が挙げられる。
【００９８】
トナーは、離型剤を含有できる。離型剤は、例えば、ポリプロピレンワックス、ポリエチレンワックス、フィーシャートロプシュワックス等の炭化水素系ワックス類、合成エステルワックス類、カルナバワックス、ライスワックス等の天然エステル系ワックス類等が挙げられる。
【００９９】
トナーは、必要に応じて、滑剤、流動化剤、研磨剤、導電性付与剤、画像剥離防止剤等を添加できる。
【０１００】
滑剤は、ポリフッ化ビニリデン、及びステアリン酸亜鉛等が挙げられる。流動化剤は、乾式法又は湿式法で製造したシリカ、酸化アルミニウム、酸化チタン、珪素アルミニウム共酸化物、および珪素チタン共酸化物、ならびにこれらを疎水性化処理物等が挙げられる。これらの中でも疎水化処理されたシリカ、珪素アルミニウム共酸化物、及び珪素チタン共酸化物微粉体が好ましい。これら微粉体の疎水化処理方法は、シリコンオイル又はテトラメチルジシラザン、ジメチルジクロロシラン、ジメチルジメトキシシラン等のシランカップリング剤による処理等が挙げられる。
研磨剤は、窒化珪素、酸化セリウム、炭化ケイ素、チタン酸ストロンチウム、タングステ
ンカーバイド、炭酸カルシウム、及びこれらを疎水化処理したもの等が挙げられる。導電性付与剤は、酸化錫等が挙げられる。
【０１０１】
また、本明細書でトナーは、一成分系現像剤、または二成分系現像剤として使用できる。二成分系現像剤は、さらにキャリアを含有できる。
【０１０２】
キャリアは、例えば、鉄粉、フェライト粉、およびニッケル粉等の磁性粉体、ならびにこれらの表面を樹脂等による被覆処理物が挙げられる。キャリア表面を被覆する樹脂は、例えば、スチレン−アクリル酸エステル共重合体、スチレン−メタクリル酸エステル共重合体、アクリル酸エステル共重合体、メタクリル酸エステル共重合体、フッ素含有樹脂、シリコーン含有樹脂、ポリアミド樹脂、アイオノマー樹脂、ポリフェニレンサルファイド樹脂等が挙げられる。これらの中でも、スペントトナーの形成が少ないシリコーン含有樹脂が好ましい。キャリアの重量平均粒径は３０〜１００μｍが好ましい。
【０１０３】
二成分現像剤におけるトナーとキャリアとの混合比（ 質量比）は、トナー：キャリア
＝１：１００〜３０：１００が好ましい。
【０１０４】
＜顔料分散体＞
着色組成物は、塗料、印刷インキ、インクジェットインキ等に使用するため中間体の顔料分散体を作製できる。顔料分散体は、顔料組成物、ならび分散媒体の樹脂、および溶剤を含むことが好ましい。
【０１０５】
顔料分散体は、各用途に使用する場合、粘度上昇が起こり難く、顔料の分散安定性に優れるように作製することが好ましい。
本発明の顔料分散体は、従来のナフトールアゾ顔料を含む顔料分散体では得られない良好な分散性、低い初期粘度、ならびに結晶安定性、および保存安定性に優れる効果を有する。
【０１０６】
本明細書では、顔料分散体を水性顔料分散体として作製する場合、架橋剤を使用することが好ましい。
【０１０７】
架橋剤は、例えば、複合顔料粒子を樹脂で被覆処理する樹脂被覆複合顔料粒子を作製する場合、前記樹脂の官能基と反応し、顔料粒子表面に強固な三次元構造を形成する。これにより、例えば、インクジェットインキ用途に使用すると吐出安定性が向上する。架橋剤を添加する温度は、架橋剤の反応性に応じ任意に選択する事ができる。例えば、架橋剤と樹脂との反応温度以下で架橋剤を添加・撹拌してから反応温度以上に昇温する方法、架橋剤と樹脂との反応温度以上で架橋剤を添加する方法等が挙げられる。
【０１０８】
架橋剤は、例えばエポキシ基、オキセタニル基、イソシアネート基、アンモニア、アミノ基、第四級アンモニウム塩、チオール基、アジリジニル基、カルボジイミド基、オキサゾリン基等を有する化合物が挙げられる。特に樹脂がカルボキシ基を有する場合、１分子中に２官能以上のエポキシ基を有する化合物を使用すると、樹脂中のカルボキシ基と反応し強固な三次元構造を形成するため好ましい。架橋剤の重量平均分子量または式量は、１００〜２，０００が好ましく、１２０〜１，５００がより好ましく、１５０〜１，０００がさらに好ましい。
【０１０９】
架橋剤の添加量は、例えば、樹脂中の酸基モル数に対し、０．１〜１．５当量が好ましく、０．５〜１．２当量がより好ましい。架橋剤の添加量を前記範囲とすることで、より強固な三次元構造を形成することができるため好ましい。
【０１１０】
架橋剤のうちエポキシ化合物は、例えば、デナコールＥＸ３２１、ＥＸ３２１Ｌ（ナガセケムテックス社製）などが挙げられる。
【０１１１】
水系顔料分散体を調製するために使用する分散機は、例えば、横型サンドミル、縦型サンドミル、アニュラー型ビーズミル、アトライター、マイクロフルイタイザー、ハイスピードミキサー、ホモミキサー、ホモジナイザー、高圧ホモジナイザー、ボールミル、ペイントシェーカー、ロールミル、石臼式ミル、超音波分散機、高圧分散機、対向衝突型分散機、斜向衝突型分散機等が挙げられる。その他、当技術分野で各種分散体を調製するために通常使用される、分散機及び混合機を適宜選択して使用できる。
【０１１２】
また、分散を行う前に、ニーダー、３本ロールミル等の練肉混合機を使用した前分散、又は２本ロールミル等による固形分散等の処理を行ってもよい。また、各種分散機で分散した後に、３０〜８０℃の加温状態にて数時間〜１週間程度保存する後処理、及び超音波分散機又は衝突型ビーズレス分散機を用いた後処理の工程は、顔料分散体に分散安定性を付与するために効果的である。
【０１１３】
＜塗料＞
本明細書の塗料は、着色組成物（顔料組成物、樹脂、溶剤）を含有する。
前記樹脂は、熱硬化性樹脂、熱可塑性樹脂が挙げられる。熱硬化性樹脂は、ガラス転移温度が、１０℃以上の樹脂が好ましい。熱硬化性樹脂の種類は、例えば、アクリル樹脂、ポリエステル、ポリウレタン等が挙げられる。また、熱硬化性樹脂は、硬化剤と反応可能な官能基を有することが好ましい。前記官能基は、例えば、カルボキシル基、水酸基等が挙げられる。硬化剤は、例えば、イソシアネート硬化剤、エポキシ硬化剤、アジリジン硬化剤、アミン硬化剤等が挙げられる。
熱可塑性樹脂は、ガラス転移温度が３０℃以上の樹脂が好ましい。熱可塑性樹脂は、例えば、ニトロセルロース、ポリエステル等が挙げられる。なお、熱硬化性樹脂と熱可塑性樹脂は併用できる、
【０１１４】
前記溶剤の中で非水溶性溶剤は、例えば、トルエン、キシレン、ブチルアセテート、メチルアセテート、メチルエチルケトン、メチルイソブチルケトン、ブチルアルコール、及び脂肪族炭化水素等が挙げられる。
前記溶剤の中で水溶性溶剤は、例えば、水、一価アルコール、二価のアルコール、グリコールが挙げられる。水溶性溶剤は、例えば、エタノール、ｎ−プロパノール、イソプロパノール、イソブタノール、エチレングリコール、ジエチレングリコール、トリエチレングリコール、プロピレングリコール、及びグリセリンが挙げられる。また、多価アルコールから誘導された水希釈性モノエーテルもあげられる。その具体例は、メトキシプロパノール又はメトキシブタノールが挙げられる。また、例えば、ブチルグリコール又はブチルジグリコールなどの水希釈性グリコールエーテルも挙げられる。なお、塗料は、既に説明した通り溶剤に水を含む場合、水性塗料という。
【０１１５】
塗料は、さらに公知の添加剤を含有できる。
【０１１６】
塗料の用途は、例えば、金属用塗料、プラスチック用塗料等が挙げられる。
【０１１７】
＜印刷インキ＞
本明細書の印刷インキは、着色組成物（顔料組成物、樹脂、溶剤）を含有する。印刷インキは、インジェットインキ以外のインキであり、例えば、オフセット印刷用インキ、フレキソ印刷用インキ、グラビア印刷用インキ、カラーフィルタ用インキ等が挙げられる。なお、上記の通り、溶剤が水を含む場合水性印刷インキという。
【０１１８】
前記樹脂は、例えば、ロジン樹脂、ロジン変性フェノール樹脂、ポリウレタン、ニトロセルロース、アクリル樹脂、スチレン−アクリル樹脂、石油樹脂等が挙げられる。
【０１１９】
溶剤のうち非水溶性溶剤は、例えば、トルエン、キシレン、ブチルアセテート、メチルアセテート、メチルエチルケトン、メチルイソブチルケトン、ブチルアルコール、脂肪族炭化水素等が挙げられる。
【０１２０】
溶剤のうち水溶性溶剤はエタノール、ｎ−プロパノール、イソプロパノール、イソブタノール、エチレングリコール、ジエチレングリコール、トリエチレングリコール、プロピレングリコール、グリセリンが挙げられる。また、多価アルコールから誘導された水希釈性モノエーテルも挙げられる。例えば、メトキシプロパノール又はメトキシブタノールが挙げられる。また、ブチルグリコール又はブチルジグリコールなどの水希釈性グリコールエーテルも挙げられる。
【０１２１】
印刷インキは、さらに光輝材を含有できる。光輝材は、平均厚み０．５〜１０μｍ及び平均粒子径５〜５０μｍの粒子であり、金属フレーク、マイカ、被覆ガラスフレークが挙げられる。金属フレークは、例えば、アルミフレーク、金粉等が挙げられる。マイカは、例えば、通常のマイカ、被覆マイカ等が挙げられる。被覆ガラスフレークは、例えば、酸化チタン等の金属酸化物で被覆されたガラスフレーク等が挙げられる。
【０１２２】
光輝材の含有量は、印刷インキ１００質量％中、０．１〜１０質量％が好ましい。また、その他、当技術分野において通常使用されるその他の着色顔料、及び種々の添加剤を必要に応じて配合してもよい。印刷インキの製造方法、また塗布方法、及び乾燥方法は特に限定されず、当技術分野で周知の方法を使用できる。
【０１２３】
印刷インキは、さらに公知の添加剤を含有できる。
【０１２４】
＜インクジェットインキ＞
本発明のインクジェットインキは、顔料組成物、樹脂、および溶剤を含有することが好ましい。インクジェットインキは、溶剤有無やその種類により、（溶剤系）インクジェットインキ、水性インクジェットインキ、紫外線硬化インクジェットインキに大別できる。本明細書では、水性インクジェットインキが好ましい。以下、水性インクジェットインキを中心に説明する。
【０１２５】
顔料組成物の含有量は、水性インクジェットインキ１００質量％中、０．５〜３０質量％が好ましく、１〜１５質量％がより好ましい。
【０１２６】
水性インクジェットインキで使用する樹脂は、被印刷物（基材）に対するインキの定着性を得るために重要である。
樹脂の種類は、例えば、アクリル系樹脂、スチレン−アクリル系樹脂、ポリエステル系樹脂、ポリアミド系樹脂、ポリウレタン系樹脂等が挙げられる。また、樹脂の形態は、水溶性樹脂、エマルション粒子等が挙げられる。これらの中でも、エマルション粒子が好ましい。エマルション粒子は、単一組成粒子、コアシェル型粒子等があり任意に選択して使用できる。エマルション粒子を使用すると水性インクジェットインキの低粘度化が容易であり、耐水性に優れた記録物が容易に得られる。樹脂は、必要に応じて、アンモニア、各種アミン、各種無機アルカリ等のｐＨ調製剤によって酸性官能基を中和して使用できる。
【０１２７】
樹脂の含有量は、インクジェットインキの不揮発分１００質量％中、２〜３０質量％が好ましく、３〜２０質量％がより好ましい。適度に含有すると吐出安定性が向上し、定着性も向上する。
【０１２８】
溶剤は、非水溶性溶剤、水、水溶性溶剤が挙げられる。水溶性溶剤は、グリコールエーテル類、ジオール類が挙げられる、これらの溶剤は基材への浸透が非常に速く、コート紙、アート紙や塩化ビニルシート、フィルム、布帛といった低吸液性や非吸液性の基材に対しても、浸透が速い。そのため、印刷時の乾燥が速く、正確な印字を実現することができる。また、沸点が高いため、湿潤剤としても作用する。
【０１２９】
水溶性溶剤は、水性インクジェットインキのプリンターヘッドにおけるノズル部分での乾燥、固化を防止し、インキの吐出安定性を得るために重要である。水溶性溶剤は、例えば、エチレングリコール、ジエチレングリコール、プロピレングリコール、トリエチレングリコール、ポリエチレングリコール、グリセリン、テトラエチレングリコール、ジプロピレングリコール、ケトンアルコール、ジエチレングリコールモノブチルエーテル、エチレングリコールモノブチルエーテル、エチレングリコールモノエチルエーテル、１，２−ヘキサンジオール、Ｎ−メチル−２−ピロリドン、置換ピロリドン、２，４，６−ヘキサントリオール、テトラフルフリルアルコール、４−メトキシ−４メチルペンタノン等が挙げられる。
【０１３０】
水を含む水溶性溶剤の含有量は、インクジェットインキ１００質量％中、１５〜５０質量％が好ましい。
【０１３１】
インクジェットインキは、さらに添加剤を含有できる。添加剤は、例えば、乾燥促進剤、浸透剤、防腐剤、キレート剤、ｐＨ調整剤、界面活性剤等が挙げられる。
【０１３２】
乾燥促進剤は、水性インクジェットインキの印字後の乾燥を速めるために使用する。乾燥促進剤は、例えば、メタノール、エタノール、イソプロピルアルコール等のアルコールが挙げられる。乾燥促進剤の含有量は、水性インクジェットインキ１００質量％中、１〜５０質量％が好ましい。
【０１３３】
浸透剤は、基材が紙のような浸透性の素材である場合、基材へのインキの浸透を促進し、見掛けの乾燥性を早くするために使用する。浸透剤は、水溶性溶剤に加え、ポリエチレングリコールモノラウリルエーテル、ラウリル硫酸ナトリウム、ドデシルベンゼンスルホン酸ナトリウム、オレイン酸ナトリウム、ジオクチルスルホコハク酸ナトリウム等の界面活性剤等が挙げられる。浸透剤の使用量は、水性インクジェットインキ１００質量％中、０．１〜５質量％が好ましい。適量使用すると印字の滲み、及び紙抜け等が生じ難い。
【０１３４】
防腐剤は、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩等が挙げられる。防腐剤の使用量は、水性インクジェットインキ１００質量％中、０．０５〜１．０質量％が好ましい。
【０１３５】
キレート剤は、水性インクジェットインキ中に含まれる金属イオンを捕捉し、ノズル部又はインキ中における不溶性物の析出を防止するために使用する。キレート剤は、例えば、エチレンジアミン四酢酸、エチレンジアミン四酢酸のナトリウム塩、エチレンジアミン四酢酸のジアンモニウム塩、エチレンジアミン四酢酸のテトラアンモニウム塩等が挙げられる。キレート剤の使用量は、水性インクジェットインキ１００質量％中、０．００５〜０．５質量％が好ましい。
【０１３６】
ｐＨ調整剤は、例えば、各種アミン、無機塩、アンモニア、各種緩衝液等が挙げられる。
【０１３７】
インクジェットインキは、各材料を配合して、混合して作製する。混合後、濾過を行い粗大粒子を除去することが好ましい。混合は、羽を用いた撹拌機、各種分散機、乳化機等が挙げられる。各材料の添加順序、及び混合方法は任意である。
【０１３８】
インクジェットインキは、ろ過を行うことが好ましい。これによりインクジェットプリンターからの吐出性が良好となる。ろ過は、公知の方法を使用できる。
【０１３９】
本明細書のインクジェットインキは、各種のインクジェット方式を使用できる。インクジェット方式としては、例えば、荷電制御型、スプレー型等の連続噴射型、ピエゾ方式、サーマル方式、静電吸引方式等が挙げられる。
【０１４０】
防腐剤は、黴、及び細菌の発生を防止するために使用する。防腐剤の種類は特に限定されないが、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩等が挙げられる。これらは、顔料分散体の全質量を基準として、０．１〜２質量％の範囲で使用することが好ましい。
【０１４１】
ｐＨ調整剤は、ｐＨを所望の値に調整するために使用する。ｐＨ調整剤の種類は特に限定されないが、例えば各種有機塩基、無機塩基などの塩基性化合物、塩酸、硫酸、リン酸などの酸性化合物、各種緩衝液等が挙げられる。塩基性化合物は、例えば、前記したものを使用することができる。
【０１４２】
消泡剤は、製造時の泡の発生を防止するために使用する。消泡剤の種類は特に限定されず、市販品を使用することもできる。例えば、サーフィノール１０４Ｅ、サーフィノール１０４Ｈ、サーフィノール１０４Ａ、サーフィノール１０４ＢＣ、サーフィノール１０４ＤＰＭ、サーフィノール１０４ＰＡ、サーフィノール１０４ＰＧ−５０、サーフィノール４２０、サーフィノール４４０、サーフィノール４６５、サーフィノール４８５、サーフィノールＰＳＡ−３３６（いずれも日信化学工業社製）、ＡＤＤＩＴＯＬＶＸＷ ６２１１、ＡＤＤＩＴＯＬＶＸＷ４９７３、ＡＤＤＩＴＯＬ ＶＸＷ６２３５、ＡＤＤＩＴＯＬＸＷ３７５、ＡＤＤＩＴＯＬ ＸＷ３７６、ＡＤＤＩＴＯＬＶＸＷ６３８１、ＡＤＤＩＴＯＬ ＶＸＷ６３８６、ＡＤＤＩＴＯＬＶＸＷ６３９２、ＡＤＤＩＴＯＬ ＶＸＷ６３９３、ＡＤＤＩＴＯＬＶＸＷ６３９９、ＡＤＤＩＴＯＬ ＸＷ６５４４等（いずれもＡｌｌｎｅｘ社製）が挙げられる。
【０１４３】
湿潤剤は、顔料分散向上のために使用する。湿潤剤によって平滑な塗膜を容易に得ることができる。湿潤剤の種類は特に限定されず、市販品を使用することもできる。例えば、ＡＤＤＩＴＯＬＶＸＬ６２３７Ｎ、ＡＤＤＩＴＯＬ ＸＬ２６０Ｎ、ＡＤＤＩＴＯＬＶＸＬ６２１２、ＡＤＤＩＴＯＬ ＵＶＸ７３０１/６５、ＡＤＤＩＴＯＬ ＸＷ３３０、ＡＤＤＩＴＯＬ ＶＸＷ６２００、ＡＤＤＩＴＯＬＶＸＷ６２０５、ＡＤＤＩＴＯＬＶＸＷ６３９４、ＡＤＤＩＴＯＬＶＸＷ６２０８、ＡＤＤＩＴＯＬ ＶＸＷ６２０８/６０、ＡＤＤＩＴＯＬ ＶＸＷ６３７４（いずれもＡｌｌｎｅｘ社製）が挙げられる。
【０１４４】
インクジェットインキの作成で、原料を混合する方法は、通常の羽を用いた撹拌機のほか、高速の分散機、乳化機等を使用して実施できる。その際、原料の添加順序、及び混合方法等は任意である。
【０１４５】
本明細書のインクジェットインキは、各種のインクジェットプリンターに好適に使用できる。適用可能なインクジェットの方式は特に限定するものではないが、例えば、荷電制御型、スプレー型等の連続噴射型、ピエゾ方式、サーマル方式、静電吸引方式等が挙げられる。
【０１４６】
本発明のインクジェットインキは、特にマゼンタ色として好適に用いることができ、他色（シアン色、イエロー色、ブラック色、ホワイト色、レッド色、グリーン色、ブルー色、オレンジ色、ピンク色、ゴールド色、シルバー色、ブロンズ色など）と組み合わせたインクセットとして使用できる。インクセットは、例えば、本発明のインクジェットインキを用いたマゼンタ色に、シアン色、イエロー色、ブラック色を加えた４色インクセットや、さらにオレンジ色、レッド色、グリーン色などの特色を加えた５色以上のインクセットとして好適に使用できる。各インクの顔料濃度、粘度、動的粘弾性、表面張力、塗工順番、揮発分の蒸発速度などは設計事項であり、求める特性に応じて適宜調整することができる。
【０１４７】
インクジェットインキは、ろ過を行うことが好ましい。これによりインクジェットプリンターからの吐出性が良好となる。ろ過は、従来公知のいずれの方法も採用できる。
【０１４８】
本発明のインクジェットインクは、従来公知の種々の基材へ塗工できる。基材は、例えば、普通紙、布帛、ニットなどの高吸水性基材、アート紙、コート紙、塩化ビニル、木材、コンクリート、ポリエチレンフィルム、ポリプロピレンフィルム、ポリエチレンテレフタレートフィルムなどの低吸水性基材、金属（アルミ、ステンレス等）などの非吸水性基材が挙げられる。  
【実施例】
【０１４９】
以下、本発明を実施例に基づいて説明する。なお、本発明はこれらに限定されない。実施例及び比較例中、「部」及び「％」とは、「質量部」及び「質量％」を意味する。
【０１５０】
＜顔料組成物の製造＞
（実施例１）顔料組成物１の製造
ベース成分として３−アミノ−４−メトキシベンズアニリド２４．２部を水２９４部に添加、攪拌して懸濁液を調製し、さらに氷１３７部を加えて温度を５℃以下に調整した。その中に３５％塩酸を３１．６部添加し、３０分攪拌した。その後、亜硝酸ナトリウム７．１部を水１４部に加えて調整した水溶液を添加して１時間攪拌することによりジアゾ化を行った。反応混合物にスルファミン酸２部を加え、亜硝酸を消失させた。これに２５％水酸化ナトリウム水溶液３６．５部、氷３６．５部、８０％酢酸３７．７部の混合液からなる緩衝液を加えて、ジアゾ成分を含む溶液とした。
【０１５１】
一方、水１３３．６部と２５％水酸化ナトリウム水溶液３２．６部の混合物を８５℃に加熱する中にカップラー成分としてＮ−（５−クロロ−２−メトキシフェニル）−３−ヒドロキシ−２−ナフトアミド３０．１部、３−ヒドロキシ−２−ナフトアミド１．９部を加えて溶かした。これに氷６６．８部を加えて冷却し、カップラー溶液とした。この溶液を、ジアゾ成分を含む溶液に２０分掛けて加え、カップリング反応を行った。
【０１５２】
１時間撹拌後スラリーを３０℃まで加熱し、さらに３０分撹拌した。このスラリーをさらに５０℃まで加熱し３０分間撹拌した後、濾過、水洗することにより、顔料のプレスケーキを得た。このプレスケーキを、９０℃、１８時間の条件下で乾燥した後、粉砕して、顔料組成物１  ５４．４部を得た。
【０１５３】
（実施例２）顔料組成物２の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２６．７部、３−ヒドロキシ−２−ナフトアミド３．８部に変更した以外は、実施例１と同様に行い、顔料組成物２  ５３．０部を得た。
【０１５４】
（実施例３）顔料組成物３の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２３．４部、３−ヒドロキシ−２−ナフトアミド５．７部に変更した以外は、実施例１と同様に行い、顔料組成物３  ５１．７部を得た。
【０１５５】
（実施例４）顔料組成物４の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２０．１部、３−ヒドロキシ−２−ナフトアミド７．６部に変更した以外は、実施例１と同様に行い、顔料組成物４  ５０．３部を得た。
【０１５６】
（実施例５）顔料組成物５の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド１６．７部、３−ヒドロキシ−２−ナフトアミド９．５部に変更した以外は、実施例１と同様に行い、顔料組成物５  ４９．０部を得た。
【０１５７】
（実施例６）顔料組成物６の製造
カップラー溶液を調整する際に、添加剤としてネオペレックスＧ−１５（花王社製、アニオン性界面活性剤）２．７部を加えること以外は、実施例３と同様に行い、顔料組成物６  ５２．７部を得た。
【０１５８】
（実施例７）顔料組成物７の製造
カップラー溶液を調整する際に、添加剤としてエレクトロストリッパーＦ（花王社製、アニオン性界面活性剤）２．７部を加えること以外は、実施例３と同様に行い、顔料組成物７  ５２．７部を得た。
【０１５９】
（実施例８）顔料組成物８の製造
カップラー溶液を調整する際に、添加剤としてアンヒトール２０ＢＳ（花王社製、両性界面活性剤）２．７部を加えること以外は、実施例３と同様に行い、顔料組成物８  ５２．７部を得た。
【０１６０】
（実施例９）顔料組成物９の製造
カップラー溶液を調整する際に、添加剤としてＪｏｎｃｒｙｌ  ＨＰＤ  ９６（ＢＡＳＦ社製、スチレン−アクリル酸共重合体）１１．０部を加えること以外は、実施例３と同様に行い、顔料組成物９  ５５．５部を得た。
【０１６１】
（実施例１０）顔料組成物１０の製造
実施例３の乾燥前の顔料プレスケーキを水６００部に加えスラリー状とし、添加剤としてＪｏｎｃｒｙｌ  ＨＰＤ  ９６（ＢＡＳＦ社製、スチレン−アクリル酸共重合体）１１．０部を加えて１時間攪拌した。これに８０％酢酸９．６部加えて３０分間撹拌した後、濾過、水洗することにより、顔料のプレスケーキを得た。このプレスケーキを、９０℃、１８時間の条件下で乾燥した後、粉砕して、顔料組成物１０  ５５．５部を得た。
【０１６２】
（実施例１１）顔料組成物１１の製造
ベース成分として３−アミノ−４−メトキシベンズアニリド２４．２部を水２２４部に添加、攪拌して懸濁液を調製し、さらに氷１３７部を加えて温度を５℃以下に調整した。その中に３５％塩酸を３１．６部添加し、３０分攪拌した。その後、亜硝酸ナトリウム７．１部を水１４部に加えて調整した水溶液を添加して１時間攪拌することによりジアゾ化を行った。反応混合物にスルファミン酸２部を加え、亜硝酸を消失させた。これに２５％水酸化ナトリウム水溶液３６．５部、ジメチルスルホキシド１０６．５部、８０％酢酸３７．７部の混合液からなる緩衝液を加えて、ジアゾ成分を含む溶液とした。
【０１６３】
一方、水１００部、ジメチルスルホキシド１００部、２５％水酸化ナトリウム水溶液３２．６部の混合物にカップラー成分としてＮ−（５−クロロ−２−メトキシフェニル）−３−ヒドロキシ−２−ナフトアミド２３．４部、３−ヒドロキシ−２−ナフトアミド５．７部を加えて溶かし、カップラー溶液とした。この溶液を、ジアゾ成分を含む溶液に２０分掛けて加え、カップリング反応を行った。
【０１６４】
１時間撹拌後スラリーを３０℃まで加熱し、さらに３０分撹拌した。このスラリーをさらに５０℃まで加熱し３０分間撹拌した後、濾過、水洗することにより、顔料のプレスケーキを得た。このプレスケーキを、９０℃、１８時間の条件下で乾燥した後、粉砕して、顔料組成物１１  ５１．７部を得た。
【０１６５】
（実施例１２）顔料組成物１２の製造
ジアゾ成分を含む溶液及びカップラー溶液を調整する際のジメチルスルホキシドをアセトンに変更した以外は、実施例１１と同様に行い、顔料組成物１２  ５１．７部を得た。
【０１６６】
（実施例１３）顔料組成物１３の製造
ジアゾ成分を含む溶液及びカップラー溶液を調整する際のジメチルスルホキシドをメタノールに変更した以外は、実施例１１と同様に行い、顔料組成物１３  ５１．７部を得た。
【０１６７】
（実施例１４）顔料組成物１４の製造
ベース成分として３−アミノ−４−メトキシベンズアニリド２４．２部を水２９４部に添加、攪拌して懸濁液を調製し、さらに氷１３７部を加えて温度を５℃以下に調整した。その中に３５％塩酸を３１．６部添加し、３０分攪拌した。その後、亜硝酸ナトリウム７．１部を水１４部に加えて調整した水溶液を添加して１時間攪拌することによりジアゾ化を行った。反応混合物にスルファミン酸２部を加え、亜硝酸を消失させ、ジアゾ成分を含む溶液とした。
また、カップリング槽に８０％酢酸水溶液３３．７部、水５５０部を入れて攪拌し酢酸水溶液とした。
【０１６８】
一方、水１３３．６部と２５％水酸化ナトリウム水溶液３２．６部の混合物を８５℃に加熱する中にカップラー成分としてＮ−（５−クロロ−２−メトキシフェニル）−３−ヒドロキシ−２−ナフトアミド２３．４部、３−ヒドロキシ−２−ナフトアミド５．７部を加えて溶かした。これに水６６．８部を加え、カップラー溶液とした。この溶液を、酢酸水溶液を攪拌するカップリング槽に３０分掛けて加えて酸析し、酸析カップラースラリーとした。酸析カップラースラリーにジアゾ成分を含む溶液を２０分掛けて加え、カップリング反応を行った。
【０１６９】
１時間撹拌後スラリーを３０℃まで加熱し、さらに３０分撹拌した。このスラリーをさらに５０℃まで加熱し３０分間撹拌した後、濾過、水洗することにより、顔料のプレスケーキを得た。このプレスケーキを、９０℃、１８時間の条件下で乾燥した後、粉砕して、顔料組成物１４  ５１．７部を得た。
【０１７０】
（実施例１５）顔料組成物１５の製造
カップラー溶液を調整する際に、添加剤としてネオペレックスＧ−１５（花王社製、アニオン性界面活性剤）２．７部を加えること以外は、実施例１４と同様に行い、顔料組成物１５  ５２．７部を得た。
【０１７１】
（実施例１６）顔料組成物１６の製造
カップラー溶液を調整する際に、添加剤としてエレクトロストリッパーＦ（花王社製、アニオン性界面活性剤）２．７部を加えること以外は、実施例１４と同様に行い、顔料組成物１６  ５２．７部を得た。
【０１７２】
（実施例１７）顔料組成物１７の製造
カップラー溶液を調整する際に、添加剤としてアンヒトール２０ＢＳ（花王社製、両性界面活性剤）２．７部を加えること以外は、実施例１４と同様に行い、顔料組成物１７  ５２．７部を得た。
【０１７３】
（実施例１８）顔料組成物１８の製造
ベース成分として３−アミノ−４−メトキシベンズアニリド２４．２部を水２９４部に添加、攪拌して懸濁液を調製し、さらに氷１３７部を加えて温度を５℃以下に調整した。その中に３５％塩酸を３１．６部添加し、３０分攪拌した。その後、亜硝酸ナトリウム７．１部を水１４部に加えて調整した水溶液を添加して１時間攪拌することによりジアゾ化を行った。反応混合物にスルファミン酸２部を加え、亜硝酸を消失させた。これに２５％水酸化ナトリウム水溶液３６．５部、氷３６．５部、８０％酢酸３７．７部の混合液からなる緩衝液を加えて、ジアゾ成分を含む溶液とした。
【０１７４】
一方、水９３．６部と２５％水酸化ナトリウム水溶液２２．８部の混合物を８５℃に加熱する中に、カップラー成分としてＮ−（５−クロロ−２−メトキシフェニル）−３−ヒドロキシ−２−ナフトアミド３０．１部を加えて溶かし、これに氷４６．８部を加えて冷却し、カップラー溶液Ａとした。これとは別の容器に、水６０部と２５％水酸化ナトリウム水溶液９．８部の混合物中に３−ヒドロキシ−２−ナフトアミド１．９部を加えて溶かし、カップラー溶液Ｂとした。ジアゾ成分を含む溶液に対し、調整したカップラー溶液Ａを２０分掛けて加え、次いでカップラー溶液Ｂを１０分掛けて加え、カップリング反応を行った。
【０１７５】
１時間撹拌後スラリーを３０℃まで加熱し、さらに３０分撹拌した。このスラリーをさらに５０℃まで加熱し３０分間撹拌した後、濾過、水洗することにより、顔料のプレスケーキを得た。このプレスケーキを、９０℃、１８時間の条件下で乾燥した後、粉砕して、顔料組成物１８  ５１．７部を得た。
【０１７６】
（実施例１９）顔料組成物１９の製造
ベース成分として３−アミノ−４−メトキシベンズアニリド２４．２部を水２２４部に添加、攪拌して懸濁液を調製し、さらに氷１３７部を加えて温度を５℃以下に調整した。その中に３５％塩酸を３１．６部添加し、３０分攪拌した。その後、亜硝酸ナトリウム７．１部を水１４部に加えて調整した水溶液を添加して１時間攪拌することによりジアゾ化を行った。反応混合物にスルファミン酸２部を加え、亜硝酸を消失させた。これに２５％水酸化ナトリウム水溶液３６．５部、ジメチルスルホキシド１０６．５部、８０％酢酸３７．７部の混合液からなる緩衝液を加えて、ジアゾ成分を含む溶液とした。
【０１７７】
一方、水７０部、ジメチルスルホキシド７０部、２５％水酸化ナトリウム水溶液２２．８部の混合物に、カップラー成分としてＮ−（５−クロロ−２−メトキシフェニル）−３−ヒドロキシ−２−ナフトアミド２３．４部を加えて溶かし、カップラー溶液Ａとした。これとは別の容器に、水３０部、ジメチルスルホキシド３０部、２５％水酸化ナトリウム水溶液９．８部の混合物中に３−ヒドロキシ−２−ナフトアミド５．７部を加えて溶かし、カップラー溶液Ｂとした。ジアゾ成分を含む溶液に対し、調整したカップラー溶液Ａを２０分掛けて加え、次いでカップラー溶液Ｂを１０分掛けて加え、カップリング反応を行った。
【０１７８】
１時間撹拌後スラリーを３０℃まで加熱し、さらに３０分撹拌した。このスラリーをさらに５０℃まで加熱し３０分間撹拌した後、濾過、水洗することにより、顔料のプレスケーキを得た。このプレスケーキを、９０℃、１８時間の条件下で乾燥した後、粉砕して、顔料組成物１９  ５１．７部を得た。
【０１７９】
（実施例２０）顔料組成物２０の製造
ジアゾ成分を含む溶液及びカップラー溶液を調整する際のジメチルスルホキシドをアセトンに変更した以外は、実施例１９と同様に行い、顔料組成物２０  ５１．７部を得た。
【０１８０】
（実施例２１）顔料組成物２１の製造
ジアゾ成分を含む溶液及びカップラー溶液を調整する際のジメチルスルホキシドをメタノールに変更した以外は、実施例１９と同様に行い、顔料組成物２１  ５１．７部を得た。
【０１８１】
（比較例１）顔料組成物２２（Ｃ．Ｉ．Ｐｉｇｍｅｎｔ  Ｒｅｄ  ２６９）の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド３３．４部に変更した以外は、実施例１と同様に行い、顔料組成物２２（Ｃ．Ｉ．Ｐｉｇｍｅｎｔ  Ｒｅｄ  ２６９）  ５５．５部を得た。
【０１８２】
（比較例２）顔料組成物２３の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド３１．８部、３−ヒドロキシ−２−ナフトアミド１．０部に変更した以外は、実施例１と同様に行い、顔料組成物２３  ５５．０部を得た。
【０１８３】
（比較例３）顔料組成物２４の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド１３．４部、３−ヒドロキシ−２−ナフトアミド１１．５部に変更した以外は、実施例１と同様に行い、顔料組成物２４  ４７．６部を得た。
【０１８４】
（比較例４）顔料組成物２５の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２３．４部、Ｎ−（３−ニトロフェニル）−３−ヒドロキシ−２−ナフトアミド９．４部に変更した以外は、実施例１と同様に行い、顔料組成物２５  ５５．１部を得た。
【０１８５】
（比較例５）顔料組成物２６の製造
Ｎ−（５−クロロ−２−メトキシフェニル）−３−ヒドロキシ−２−ナフトアミド３０．１部、３−ヒドロキシ−２−ナフトアミド１．９部を、３−ヒドロキシ−２−ナフトアミド９．５部、Ｎ−（３−ニトロフェニル）−３−ヒドロキシ−２−ナフトアミド１５．７部に変更した以外は、実施例１と同様に行い、顔料組成物２６  ４８．０部を得た。
【０１８６】
（比較例６）顔料組成物２７の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２３．４部、Ｎ−（４−クロロ−２，５−ジメトキシフェニル）−３−ヒドロキシ−２−ナフトアミド１０．９部に変更した以外は、実施例１と同様に行い、顔料組成物２７  ５６．６部を得た。
【０１８７】
（比較例７）顔料組成物２８の製造
Ｎ−（５−クロロ−２−メトキシフェニル）−３−ヒドロキシ−２−ナフトアミド３０．１部、３−ヒドロキシ−２−ナフトアミド１．９部を、Ｎ−（５−クロロ−２−メトキシフェニル）−３−ヒドロキシ−２−ナフトアミド２３．４部、Ｎ−（２−メチル−５−クロロフェニル）−３−ヒドロキシ−２−ナフトアミド９．５部に変更した以外は、実施例１と同様に行い、顔料組成物２８  ５５．２部を得た。
【０１８８】
（実施例２２）顔料組成物２９の製造
９８％硫酸１０００部に、比較例１で得られた顔料組成物２２を３５部、Ｃ．Ｉ．Ｐｉｇｍｅｎｔ  Ｒｅｄ  １５０（東京色材工業社製、Ｔｏｓｈｉｋｉ  Ｒｅｄ  １５０ＴＲ）  １５部を攪拌しながら徐々に加え、４時間攪拌し溶解させた。次いで、溶解液を１０℃の水８０００部に攪拌しながら３０分かけて徐々に滴下し、濾過、洗浄することにより、顔料のプレスケーキを得た。このプレスケーキを、９０℃、１８時間の条件下で乾燥した後、粉砕して、顔料組成物２９  ４７．５部を得た。
【０１８９】
（実施例２３）顔料組成物３０の製造
比較例１で得られた顔料組成物２２を７０部、Ｃ．Ｉ．Ｐｉｇｍｅｎｔ  Ｒｅｄ  １５０（東京色材工業社製、Ｔｏｓｈｉｋｉ  Ｒｅｄ  １５０ＴＲ）  ３０部、塩化ナトリウム１０００部、及びジエチレングリコール１５０部を、ステンレス製１ガロンニーダー（井上製作所社製）中に仕込み、６０℃で８時間（ｈ）混練した。次に、混練した混合物を約７０℃の温水に投入し、１時間攪拌してスラリー状として、濾過、洗浄することにより、顔料のプレスケーキを得た。このプレスケーキを、９０℃、１８時間の条件下で乾燥した後、粉砕して、顔料組成物３０  ９７．５部を得た。
【０１９０】
（比較例８）顔料組成物３１の製造
比較例１で得られた顔料組成物２２を７５部、Ｃ．Ｉ．Ｐｉｇｍｅｎｔ  Ｒｅｄ  １５０（東京色材工業社製、Ｔｏｓｈｉｋｉ  Ｒｅｄ  １５０ＴＲ）  ２５部を高速攪拌ディスパーで混合することにより、顔料組成物３１  ９９．９部を得た。
【０１９１】
得られた顔料組成物のＸ線回折を測定し、結晶状態を評価した。
【０１９２】
（粉末Ｘ線回折測定方法）
粉末Ｘ線回折測定は、日本工業規格ＪＩＳ  Ｋ０１３１（Ｘ線回折分析通則）に準じて、ＣｕＫα線を用いて、回折角（２θ）が、３°から３５°の範囲で測定した。
【０１９３】
測定条件は下記の通りとした。
Ｘ線回折装置：リガク社製ＲＩＮＴ２１００
サンプリング幅：０．０２°
スキャンスピード：２．０°／ｍｉｎ
発散スリット：１°
発散縦制限スリット：１０ｍｍ
散乱スリット：２°
受光スリット：０．３ｍｍ
管球：Ｃｕ
管電圧：４０ｋＶ
管電流：４０ｍＡ
【０１９４】
粉末Ｘ線回折測定について、次の例を図に示す。実施例３を図１、比較例１を図２、Ｃ．Ｉ．Ｐｉｇｍｅｎｔ  Ｒｅｄ  １５０（東京色材工業社製、Ｔｏｓｈｉｋｉ  Ｒｅｄ  １５０ＴＲ）を図３、比較例８を図４に示す。
【０１９５】
製造した顔料組成物の内容を表１に示す。なお、表中の含有量は、原料の使用量から計算した数値である。
【０１９６】
【表１】
0006928750.tif 000003
【０１９７】
実施例１〜２３の顔料組成物は、固溶体であり、複合顔料粒子が形成していた。なお、表中、ＰＲは、Ｃ．Ｉ．Ｐｉｇｍｅｎｔ  Ｒｅｄの略号である。
【０１９８】
＜着色組成物及びその特性評価＞
得られた顔料組成物を使用して、各種用途の着色組成物を調整し、特性評価を行った。
【０１９９】
・  成形用樹脂組成物
１．成形用樹脂組成物の調整及び成形体の作製
（実施例Ａ−１）成形体ａ−１の作製  
得られた顔料組成物１を２部、ポリプロピレン樹脂（製品名：プライムポリプロＪ１０５、プライムポリマー社製）１０００部をニ軸押出機にて２２０℃で溶融混錬を行い、次いでペレタイザーでカットしてペレット状の成形用樹脂組成物を得た。次に、当該成形用樹脂組成物について、射出条件を成形温度２２０℃、金型温度４０℃に設定した射出成型機を用いて射出成形を行い、厚さ１ｍｍの成形体ａ−１（プレート）を得た。
【０２００】
（実施例Ａ−２〜Ａ−２３、比較例Ａ−１〜Ａ−８）成形体ａ−２〜ａ−３１の作製
実施例Ａ−１の顔料組成物１を表２に示す通りに変更した以外は、実施例Ａ−１と同様に行い、成形体ａ−２〜ａ−３１を得た。
【０２０１】
（実施例Ａ−２４）成形体ａ−３２の作製
得られた顔料組成物１を２部、ポリエチレンテレフタレート樹脂(製品名：Ｖｙｌｏｐｅｔ ＥＭＣｈａｉｈｕｎ３０７、東洋紡績社製)１０００部をニ軸押出機にて２７５℃で溶融混錬を行い、次いでペレタイザーでカットしてペレット状の成形用樹脂組成物を得た。次に、当該成形用樹脂組成物について、射出条件を成形温度２７５℃、金型温度８５℃に設定した射出成型機を用いて射出成形し、厚さ３ｍｍの成形体（プレート）を得た。
【０２０２】
（実施例Ａ−２５〜Ａ−４６、比較例Ａ−９〜Ａ−１６）成形体ａ−３３〜ａ−６２の作製
実施例Ａ−２４の顔料組成物１を表３に示す通りに変更した以外は、実施例Ａ−２４と同様に行い、成形体ａ−３３〜ａ−６２を得た。
【０２０３】
２．成形体の評価
（分散性）
作製した各成形体を目視で観察し、粗粒の有無を確認した。結果を表２及び表３に示す。
【０２０４】
（鮮明性）
作製した各成形体を目視で観察し、以下の基準に従って評価した。結果を表２及び表３に示す。
〇：比較例Ａ−２２及びＡ−５３で作製した成形体（ａ−２２及びａ−５３）よりも鮮やかな赤色
△：比較例Ａ−２２及びＡ−５３で作製した成形体（ａ−２２及びａ−５３）と同等の赤色
×：比較例Ａ−２２及びＡ−５３で作製した成形体（ａ−２２及びａ−５３）よりもくすんだ赤色
【０２０５】
【表２】
0006928750.tif 000004
【０２０６】
【表３】
0006928750.tif 000005
【０２０７】
表２および表３の結果から実施例Ａ−１〜Ａ−４４の成形体は、粗粒が無く分散性が良好であった。また、鮮明性も良好である。
【０２０８】
・  トナー
（実施例Ｂ−１）
得られた顔料組成物３を２５００部、及びポリエステル樹脂（製品名：Ｍ−３２５、三洋化成社製）２５００部を加圧ニーダー中で混合及び混練した。混合及び混練は、設定温度１２０℃で、１５分間行った。次いで、得られた混練物を加圧ニーダーから取り出し、更に、ロール温度９５℃の３本ロールを用いて混練を行った。得られた混練物を冷却後、１０ｍｍ以下に粗粉砕することによって、着色組成物を得た。
得られた着色組成物５００部、上記ポリエステル樹脂４３７５部、３，５−ジ−ｔｅｒｔ−ブチルサリチル酸のカルシウム塩化合物（荷電制御剤）５０部、及びエチレンホモポリマー（離型剤、分子量８５０、Ｍｗ／Ｍｎ＝１．０８、融点１０７℃）７５部を、２０Ｌの容積を有するヘンシェルミキサーを用いて混合（３０００ｒｐｍ、３分）し、さらに二軸混練押出機を用いて、吐出温度１２０℃にて溶融混練を行った。次いで、混練物を冷却固化した後、ハンマーミルで粗粉砕した。次いで、得られた粗粉砕物について、Ｉ式ジェットミル（ＩＤＳ−２型）を用いて微粉砕化した後、分級することによってトナー母粒子を得た。
次いで、上記で得られたトナー母粒子２５００部と疎水性酸化チタン（チタン工業社製ＳＴＴ−３０Ａ）１２．５部を１０Ｌのヘンシェルミキサーで混合し、負帯電トナー１を得た。
【０２０９】
一方、比較対象として、顔料組成物３を顔料組成物２２に変更したことを除き、全て実施例Ａ−３５と同様にして負帯電トナー２を得た。
得られた負帯電トナー１及び負帯電トナー２を、それぞれミクロトームを用いて厚さ０．９μｍにスライスし、サンプルを形成した。次いで、各サンプルについて透過型電子顕微鏡を用いて顔料の分散状態を観察した。その結果、顔料組成物２２を使用した負帯電トナー２よりも、顔料組成物３を使用した負帯電トナー１の方が、顔料が均一に分布しており、分散性が高いことが判明した。
【０２１０】
＜３＞着色組成物
１．着色組成物の調整
（実施例Ｃ−１）着色組成物１の調整
まず、以下の原料と、スチールビーズ２３０部とを２２５ｍｌのガラス瓶に仕込み、レッドデビル社製ペイントシェーカーを用いて、６０分間にわたって分散させ、混合物を得た。
・顔料組成物１：１９部
・アクリル樹脂（ＤＩＣ社製、アクリディック４７−７１２）：７．７部
・分散溶媒（トルエン：キシレン：酢酸ブチル：ＥＮＥＯＳ社製Ｔ−ＳＯＬ１５０ ＦＬＵＩＤの質量比が３：３：２：２の混合溶媒）：４０．７部
次いで、上記混合物に、アクリディック４７−７１２を７５．４部、メラミン樹脂（ＤＩＣ社製アミディアＬ−１１７−６０）１７．２部を加えて、さらに１０分、分散させ、分散液を得た。
次いで、上記分散液からスチールビーズを除去して、着色組成物１を得た。
【０２１１】
（実施例Ｃ−２〜Ｃ−２３、比較例Ｃ−１〜Ｃ−８）着色組成物ｃ−２〜ｃ−３１の調整
実施例Ｃ−１の顔料組成物１を表４に示す通りに変更した以外は、実施例Ｃ−１と同様に行い、着色組成物ｃ−２〜ｃ−３１を得た。
【０２１２】
２．着色組成物の評価
（結晶安定性）
結晶安定性（結晶成長抑制効果）を評価するためまず、各着色組成物中の顔料粒子の平均一次粒子径を測定した。測定法は、支持膜を張ったメッシュ上に着色組成物を滴下し、その乾燥物を試料とした。次いで、当該試料を、透過型電子顕微鏡（日立ハイテクノロジーズ社製、Ｈ−７６５０型透過型電子顕微鏡）で粒子を撮影し、二次凝集体を構成する顔料の一次粒子５０個につき、その長い方の径（長径）を各々測定した。それらを平均した値を算出し、その値を平均一次粒子径とした。調整した着色組成物をねじ口瓶中に密閉し、５０℃で１週間保存した後に同様の測定を行い、保存前後の平均一次粒子径の変化により、結晶安定性を評価した。結果を表４に示す。
【０２１３】
【表４】
0006928750.tif 000006
【０２１４】
・  水系着色組成物
１．水系着色組成物の調整
（実施例Ｄ−１）水系着色組成物ｄ−１の調製
以下の原料と、直径１．２５ｍｍジルコニアビーズ７０部とを７０ｍｌのガラス瓶に仕込み、レッドデビル社製ペイントシェーカーを用いて６０分間にわたって分散させ、分散液を得た。
・顔料組成物１：３．１５部
・ポリエステル変性アクリル酸重合体（Ａｌｌｎｅｘ社製、ＡＤＤＩＴＯＬ ＸＷ ６５２８）：５．２５部
・湿潤剤（Ａｌｌｎｅｘ社製、ＡＤＤＩＴＯＬ ＸＷ ６３７４）：０．９５部
・消泡剤（Ａｌｌｎｅｘ社製、ＡＤＤＩＴＯＬ ＸＷ ６２１１）：０．６３部
・イオン交換水：２１．５２部
次いで、上記分散液からジルコニアビーズを除去して、水系着色組成物ｄ−１を得た。
【０２１５】
（実施例Ｄ−２〜Ｄ−２３、比較例Ｄ−１〜Ｄ−８）水系着色組成物ｄ−２〜ｄ−３１の調整
実施例Ｄ−１の顔料組成物１を表５に示す通りに変更した以外は、実施例Ｄ−１と同様に行い、水系着色組成物ｄ−２〜ｄ−３１を得た。
【０２１６】
２．水系着色組成物の評価
（初期粘度と粘度安定性）
得られた水系着色組成物について、Ｅ型粘度計（東機産業社製「ＥＬＤ型粘度計」）を用いて、２５℃における初期粘度を測定した。同様にして、２５℃で１週間経時後、及び、５０℃で１週間経時促進後の粘度をそれぞれ測定した。得られた測定値に基づき初期粘度に対する粘度増加率を算出し、粘度安定性の一つの指標とし、以下の評価基準に沿って評価した。結果を表５に示す。初期粘度が低いほど分散性に優れている。また、粘度増加率が小さいほど分散安定性に優れている。下記評価基準で「４」、「３」及び「２」であれば、実用可能なレベルである。
【０２１７】
（初期粘度の評価基準）
４. 初期粘度が、５．０ｍＰａ・ｓ未満である。極めて良好
３. 初期粘度が、５．０ｍＰａ・ｓ以上、７．５ｍＰａ・ｓ未満である。良好
２. 初期粘度が、７．５ｍＰａ・ｓ以上、１０．０ｍＰａ・ｓ未満である。実用可
１. 初期粘度が、１０．０ｍＰａ・ｓ以上である。実用不可
【０２１８】
（粘度安定性の評価基準）
４．粘度増加率が、２０％未満である。極めて良好
３．粘度増加率が、２０％以上、３０％未満である。良好
２．粘度増加率が、３０％以上、４０％未満である。実用可
１．粘度増加率が、４０％以上である。実用不可
【０２１９】
【表５】
0006928750.tif 000007
【０２２０】
・  水性塗料
１．水性塗料の調整
（実施例Ｅ−１）
高速撹拌機を用いて、以下の原料を撹拌し、水性塗料１（２５℃で１週間保管）を得た。
・水系着色組成物ｄ−１（２５℃１週間保管）：１．４部
・アクリル樹脂（ＤＩＣ社製、バーノックＷＤ−３０４）：１３．６部
・メラミン樹脂（Ａｌｌｎｅｘ社製、サイメル３２５）：３．４部
【０２２１】
高速撹拌機を用いて、以下の原料を撹拌し、水性塗料２（５０℃で１週間保管）を得た。
・水系着色組成物ｄ−１（５０℃１週間保管）：１．４部
・アクリル樹脂（ＤＩＣ社製、バーノックＷＤ−３０４）：１３．６部
・メラミン樹脂（Ａｌｌｎｅｘ社製、サイメル３２５）：３．４部
【０２２２】
得られた水性塗料１と水性塗料２を７ｍｉｌのアプリケーターを使用し、厚さ１００μｍの市販ポリエチレンテレフタレート（ＰＥＴ）フィルムに塗装を行った。その塗装後、そのＰＥＴフィルムを室温で１８時間乾燥させた。その後、６０℃で５分、１４０℃で２０分乾燥させ塗装フィルムｅ−１を得た。
【０２２３】
（実施例Ｅ−２〜Ｅ−２３、比較例Ｅ−１〜Ｅ−８）水性塗料の調製及び塗装フィルムｅ−２〜ｅ−３１の作製
実施例Ｅ−１の水系着色組成物ｄ−１を表６に示す通りに変更した以外は、実施例Ｅ−１と同様に行い、塗装フィルムｅ−２〜ｅ−３１を得た。
【０２２４】
２．塗装フィルムの評価
（色相の安定性）
測色機（コニカミノルタ社製、ＣＭ−７００ｄ）を使用して、２５℃１週間保存した塗装フィルムと５０℃１週間保存した塗装フィルムを測色し、その色差（ΔＥ＊）を求め、下記基準で判断した。結果を表６に示す。色差が小さいほど、分散安定性に優れる塗料である。下記評価基準で「４」、「３」及び「２」であれば、実用可能なレベルである。
（色相の安定性評価基準）
４．ΔＥ＊が、１．０未満である。
３．ΔＥ＊が、１．０以上２．０未満である。
２．ΔＥ＊が、２．０以上３．０未満である。
１．ΔＥ＊が、３．０以上である。
【０２２５】
（着色力）
２５℃１週間保存した塗装フィルムを目視で観察し、以下の基準に従って評価した。結果を表６に示す。
（着色力の評価基準）
〇：比較例Ｅ−１で作製した塗装物（ｅ−２２）よりも反射濃度が高い
△：比較例Ｅ−１で作製した塗装物（ｅ−２２）と同等
×：比較例Ｅ−１で作製した塗装物（ｅ−２２）よりも反射濃度が低い
【０２２６】
（鮮明性）
２５℃１週間保存した塗装フィルムを目視で観察し、以下の基準に従って評価した。結果を表６に示す。
（鮮明性の評価基準）
〇：比較例Ｅ−１で作製した塗装物（ｅ−２２）よりも鮮やかな赤色
△：比較例Ｅ−１で作製した塗装物（ｅ−２２）と同等の赤色
×：比較例Ｅ−１で作製した塗装物（ｅ−２２）よりもくすんだ赤色
【０２２７】
【表６】
0006928750.tif 000008
【０２２８】
・  グラビアインキ
１．グラビアインキの作成
まず、樹脂の測定法を以下説明する。
（水酸基価）
ＪＩＳ Ｋ００７０に従って求めた。
（酸価）
ＪＩＳ Ｋ００７０に従って求めた。
（アミン価）
アミン価は、樹脂１ｇ中に含有するアミノ基を中和するのに必要とする塩酸の当量と同量の水酸化カリウムのｍｇ数でＪＩＳ Ｋ００７０に準じて以下の方法に従って求めた。試料を０．５〜２ｇ 精秤した（ 試料不揮発分：Ｓｇ）。精秤した試料にメタノール／メチルエチルケトン＝６０／４０（質量比）の混合溶液５０ｍＬを加え溶解させた。得られた溶液に指示薬としてブロモフェノールブルーを加え、得られた溶液を０．２ｍｏｌ／Ｌエタノール性塩酸溶液（力価：ｆ）で滴定を行なった。溶液の色が緑から黄に変化した点を終点とし、この時の滴定量（Ａｍ Ｌ）を用い、下記式によりアミン価を求めた。
アミン価＝（Ａ×ｆ×０．２×５６．１０８）／Ｓ［ｍｇＫＯＨ／ｇ］
【０２２９】
（重量平均分子量）
重量平均分子量はＧＰＣ（ゲルパーミエーションクロマトグラフィー） 装置（ 東ソー社製ＨＬＣ−８２２０）を用いて分子量分布を測定し、ポリスチレンを標準物質に用いた換算分子量として求めた。下記に測定条件を示す。
カラム：下記カラムを直列に連結して使用した。
東ソー社製ガードカラムＨ Ｘ Ｌ − Ｈ
東ソー社製ＴＳＫｇｅｌＧ５０００ＨＸＬ
東ソー社製ＴＳＫｇｅｌＧ４０００ＨＸＬ
東ソー社製ＴＳＫｇｅｌＧ３０００ＨＸＬ
東ソー社製ＴＳＫｇｅｌＧ２０００ＨＸＬ
検出器：ＲＩ（示差屈折計）
測定条件：カラム温度４ ０ ℃
溶離液：テトラヒドロフラン
流速：１．０ｍＬ／分
【０２３０】
（ガラス転移温度）
ガラス転移温度（Ｔｇ）は、ＤＳＣ（示差走査熱量測定測定）により求めた。なお、測定機はリガク社製ＤＳＣ８２３１を使用し、測定温度範囲−７０〜２５ ０℃、昇温速度１０℃／分、ＤＳＣ曲線におけるガラス転移に基づく吸熱開始温度と終了温度との中点をガラス転移温度とした。
【０２３１】
（合成例１）［ポリウレタン樹脂ＰＵ１］
数平均分子量７００のポリプロピレングリコール（ 以下「ＰＰＧ７００」）２００部、イソホロンジイソシアネート（以下「ＩＰＤＩ」）１２７部、及び酢酸エチル８１．８部を窒素気流下にて８０℃で４時間反応させ、末端イソシアネートウレタンプレポリマーの樹脂溶液を得た。次いでイソホロンジアミン（ 以下「ＩＰＤＡ」）４９．５部、２−エタノールアミン３部、酢酸エチル／ イソプロパノール（以下「ＩＰＡ」）＝５０／５０（質量比）の混合溶剤８０３ ．９部を混合したものに、得られた末端イソシアネートウレタンプレポリマーの樹脂溶液を４０℃ で徐々に添加し、次に８０℃ で１時間反応させ、不揮発分３０％ 、アミン価３．５ｍｇＫＯＨ／ｇ、水酸基価７．３ｍｇＫＯＨ／ｇ、重量平均分子量４００００のポリウレタン樹脂溶液ＰＵ１を得た。ガラス転移温度は−３２℃であった。
【０２３２】
（実施例Ｆ−１）グラビアインキｆ−１の調整
バインダー樹脂として、ポリウレタン樹脂溶液ＰＵ１（不揮発分３０％）を３０部、炭化水素系ワックスとしてポリエチレンワックス（ハネウェル社製Ａ−Ｃ４００Ａ）を不揮発分換算で０．８部、塩素化ポリプロピレン樹脂（日本製紙社製３７０Ｍ塩素含有率３０％  不揮発分５０％）を不揮発分換算で０．５部、顔料組成物１を１０部、メチルエチルケトン（以下「ＭＥＫ」）／酢酸ｎ−プロピル（以下「ＮＰＡＣ」）／ＩＰＡ＝４０／４０／２０（質量比）の溶液５８．７部を混合し、アイガーミルで１５分間分散し、グラビアインキｆ−１を得た。
【０２３３】
（実施例Ｆ−２〜Ｆ−２３、比較例Ｆ−１〜Ｆ−８）グラビアインキｆ−２〜ｆ−３１の調整
実施例Ｆ−１の顔料組成物１を表７に示す通りに変更した以外は、実施例Ｆ−１と同様に行い、グラビアインキｆ−２〜ｆ−３１を得た。
【０２３４】
（実施例Ｆ−２４）グラビアインキｆ−１の印刷
上記で得られたグラビアインキｆ−１を、ＭＥＫ／ＮＰＡＣ／ＩＰＡ＝４０／４０／２０（質量比）からなる混合溶剤を使用して、粘度が１６秒（２５℃、ザーンカップＮｏ．３）となるように希釈し、ヘリオ１７５線グラデーション版（版式コンプレストグラデーション１００％〜３％）を備えたグラビア印刷機により、以下の基材（ＯＰＰの場合はコロナ放電処理面）に、印刷を印刷速度８０ｍ／分で行い、ＯＰＰ印刷物、ＣＰＰ印刷物を得た。
（基材）
・ＯＰＰ：片面コロナ放電処理の２軸延伸ポリプロピレン（ＯＰＰ）フィルム（フタムラ化学社製ＦＯＲ厚さ２５μｍ）
・ＣＰＰ：コロナ処理無の未延伸ポリプロピレン（ＣＰＰ）フィルム（三井化学東セロ社製ＣＰ−Ｓ厚さ３０μｍ）
【０２３５】
（実施例Ｆ−２５〜Ｆ−４６、比較例Ｆ−９〜Ｆ−１６）グラビアインキｆ−２〜ｆ−３１の印刷
実施例Ｆ−２４のグラビアインキｆ−１を表８に示す通りに変更した以外は、実施例Ｆ−２４と同様に行い、それぞれＯＰＰ印刷物、ＣＰＰ印刷物を得た。
【０２３６】
２．グラビアインキ及び印刷物の評価
（インキの経時安定性）
調整したグラビアインキについてそれぞれを密閉容器に入れ、４０℃で１０日間保存を行った。その後、粘度を測定して保存前との粘度変化を評価した。なお粘度の測定は２５℃でザーンカップＮｏ．４の流出秒数にて行った。結果を表７に示す。なお、いずれのインキも保存前のＢ型粘度計における粘度は４０〜５００ｃｐｓ（２５℃）の範囲内であった。
（経時安定性の評価基準）
５．粘度変化が２秒未満（良好）
４．粘度変化が２秒以上５秒未満（実用可）
３．粘度変化が５秒以上１０秒未満（やや不良）
２．粘度変化が１０秒以上１５秒未満（不良）
１．粘度変化が１５秒以上（極めて不良）
なお、５、４は実用上問題がない範囲である。
【０２３７】
【表７】
0006928750.tif 000009
【０２３８】
（鮮明性）
得られたＯＰＰ印刷物、ＣＰＰ印刷物それぞれを目視で観察し、以下の基準に従って評価した。結果を表８に示す。
（鮮明性の評価基準）
〇：比較例Ｆ−９で作製した印刷物（ｆ−２２）よりも鮮やかな赤色
△：比較例Ｆ−９で作製した印刷物（ｆ−２２）と同等の赤色
×：比較例Ｆ−９で作製した印刷物（ｆ−２２）よりもくすんだ赤色
【０２３９】
【表８】
0006928750.tif 000010
【０２４０】
・  フレキソインキ
１．フレキソインキの調整
（合成例２）[ポリウレタン樹脂ＰＵ２]
温度計、攪拌器、還流器、及び窒素ガス導入管を備えた反応容器中で窒素ガスを導入しながら、ＰＴＧ−３０００ＳＮ（保土谷化学製ポリテトラメチレングリコール  官能基数２  水酸基価３７  数平均分子量３０００）１２１．８部、ＰＥＧ２０００（日油製ポリエチレングリコール  官能基数２  水酸基価５６  数平均分子量２０００）２４．４部、２，２−ジメチロールプロピオン酸３２．７部及びイソホロンジイソシアネート６６．９部を仕込み、９０℃、３時間反応させた。冷却後、得られた水溶性樹脂に２５％アンモニア水１６．６部とイオン交換水７３．０部の混合溶液を徐々に滴下して中和することにより水溶化し、ポリウレタン樹脂ＰＵ２の水溶液を得た。得られたポリウレタン樹脂ＰＵ２の酸価は５５ｍｇＫＯＨ／ｇ、重量平均分子量（Ｍｗ）は３６０００であった。
【０２４１】
（酸価の測定）   
樹脂１ｇ中に含まれる酸性成分を中和するのに要する水酸化カリウムのミリグラム数。乾燥させたポリウレタン樹脂ＰＵ２について、ＪＩＳ Ｋ２５０１に記載の方法に従い、水酸化カリウム・エタノール溶液で電位差滴定をおこない算出した。
【０２４２】
（重量平均分子量（Ｍｗ）の測定）
ＧＰＣ（ゲルパーミエーションクロマトグラフィー）測定によるポリスチレン換算の値。乾燥させたポリウレタン樹脂ＰＵ２をテトラヒドロフランに溶解させ、０．１％の溶液を調製し、東ソー製ＨＬＣ−８３２０−ＧＰＣ（カラム番号Ｍ−００５３  分子量測定範囲約２千〜約４００万）により重量平均分子量を測定した。
【０２４３】
（実施例Ｇ−１）フレキソインキｇ−１の調整
顔料組成物１５部、ポリウレタン樹脂ＰＵ２  ３５．０部、ノニオン系界面活性剤（サーフィノール１０４ＰＡ、エアープロダクツ社製）０．１部、ｎ−プロパノール２．０部、ポリエチレンワックス（アクアペトロＤＰ２５０２Ｂ、東洋アドレ社製）２．０部、消泡剤（テゴフォーメックス１４８８、エボニック社製）０．２部、イオン交換水４５．７部をハイスピードミキサーで撹拌混合した後、直径１．２５ｍｍジルコニアビーズを充填したサンドミルで６０分間分散し、フレキソインキｇ−１を得た。
【０２４４】
（実施例Ｇ−２〜Ｇ−２３、比較例Ｇ−１〜Ｇ−８）フレキソインキｇ−２〜ｇ−３１の調整
実施例Ｇ−１の顔料組成物１を表９に示す通りに変更した以外は、実施例Ｇ−１と同様に行い、フレキソインキｇ−２〜ｇ−３１を得た。
【０２４５】
２．フレキソインキの評価
（粗粒）
グラインドゲージ（ＪＩＳ Ｋ５６００−２−５に準ずる）を用いて、フレキソインキ中の粗大粒子の有無を確認し、以下の評価基準に従って評価した。結果を表９に示す。
（粗粒の評価基準）
○：粗大粒子の大きさが６０μｍ未満（良好）
△：粗大粒子の大きさが６０以上９０μｍ未満 （実用上問題なし）
×：粗大粒子の大きさが９０μｍ以上（不良）
【０２４６】
（粘度安定性）
２５℃における粘度を、ザーンカップ（Ｎｏ.４）を使用して測定した。さらに４０℃の恒温機に１週間保存、経時促進させた後、経時前後での粘度の変化率を求めた。評価基準は以下のとおりであり、結果を表９に示す。
（粘度安定性の評価基準）
○：４０℃１週間保存前後の粘度変化率が±１０％未満（良好）
△：４０℃１週間保存前後の粘度変化率が±１０％以上±１５％未満（実用上問題なし）
×：４０℃１週間保存前後の粘度変化率が±１５％以上（不良）
【０２４７】
【表９】
0006928750.tif 000011
【０２４８】
・  水性インクジェットインキ
１．水性インクジェットインキ（水性ＩＪインキ）の調整
（実施例Ｈ−１）水性ＩＪインキｈ−１の調整
・顔料組成物１：１９．０部
・スチレン−アクリル酸共重合体（ＢＡＳＦジャパン社製、ジョンクリル６１Ｊ）：１６．４部
・界面活性剤（花王社製、エマルゲン４２０）：５．０部
・イオン交換水：５９．６部
と、直径１．２５ｍｍジルコニアビーズ２００部とを２００ｍｌのガラス瓶に仕込み、レッドデビル社製ペイントシェーカーにて６時間分散した。次いで、上記分散液からジルコニアビーズを除去して、水性着色組成物を得た。
【０２４９】
次いで、上記水性着色組成物と以下の原料を、ハイスピードミキサーを用いて３０分にわたって撹拌混合し、混合物を得た。
・得られた水性着色組成物：１２．５部
・スチレン−アクリル酸共重合体（ＢＡＳＦジャパン社製、ジョンクリル６０）：３．３部
・界面活性剤（花王社製、エマルゲン４２０）：２．０部
・イオン交換水：６４．９部
次いで、上記混合物にジエチレングリコールモノブチルエーテルを適宜加えて、２５℃における粘度を２．５ｍＰａ・ｓ(２５℃)、表面張力を４０ｍＮ／ｍに調整し、次いで、１．０μｍメンブランフィルターを用いて濾過し、さらに０．４５μｍメンブランフィルターを用いて濾過して、水性ＩＪインキｇ−１を得た。
【０２５０】
（実施例Ｈ−２〜Ｈ−２３、比較例Ｈ−１〜Ｈ−８）水性ＩＪインキｈ−２〜ｈ−３１の調整
実施例Ｈ−１の顔料組成物１を表１０に示す通りに変更した以外は、実施例Ｈ−１と同様に行い、水性ＩＪインキｈ−２〜ｈ−３１を得た。
【０２５１】
２．水性ＩＪインキの評価
（着色力）
調整した水性ＩＪインキを、セイコーエプソン社製プリンターＰＸ−１０５（ピエゾ型インクジェットプリンタ）のカートリッジに充填し、Ａ４サイズ普通紙に印字を行った。印字物を目視で観察し、以下の基準に従って評価した。結果を表１０に示す。
（着色力の評価基準）
〇：比較例Ｈ−１で調整した水性ＩＪインキ（ｈ−２２）を使用した印字物よりも反射濃度が高い
△：比較例Ｈ−１で調整した水性ＩＪインキ（ｈ−２２）を使用した印字物と同等
×：比較例Ｈ−１で調整した水性ＩＪインキ（ｈ−２２）を使用した印字物よりも反射濃度が低い
【０２５２】
（鮮明性）
調整した水性ＩＪインキを、セイコーエプソン社製プリンターＨＧ−５１３０のカートリッジに充填し、印字を行った。印字物を目視で観察し、以下の基準に従って評価した。結果を表１０に示す。
（鮮明性の評価基準）
〇：比較例Ｈ−１で調整した水性ＩＪインキ（ｈ−２２）を使用した印字物よりも鮮やか
△：比較例Ｈ−１で調整した水性ＩＪインキ（ｈ−２２）を使用した印字物と同等
×：比較例Ｈ−１で調整した水性ＩＪインキ（ｈ−２２）を使用した印字物よりもくすんでいる
【０２５３】
また、基材をＡ４サイズ普通紙からコート紙、ポリプロピレンフィルム（ＯＰＰフィルム）、ポリエチレンテレフタレートフィルム、アルミ箔に変更し、着色力評価を実施したところ、同様の結果が得られた。なお、基材が紙でない場合は、Ａ４普通紙に基材を張り付けて使用した。
また、キヤノン社製ＭＡＸＩＦＹＭＢ５４３０（サーマル型インクジェットプリンタ）を用い、作製した水性ＩＪインキを充填したタンクをマゼンタインクとして搭載し、着色力評価を実施したところ、同様の結果が得られた。
【０２５４】
（粘度安定性）
各水性ＩＪインキについて、Ｅ型粘度計（東機産業社製「ＥＬＤ型粘度計」）を用いて、２５℃における初期粘度を測定した。同様にして、５０℃で４週間経時促進後の粘度を測定した。それぞれの測定値を用いて、初期粘度に対する粘度増加率を算出し、粘度安定性の一つの指標とし、以下の基準に従って評価した。結果を表１０に示す。粘度増加率が小さいほど粘度安定性に優れていると考えられ、下記評
価基準で「〇」及び「△」であれば、実用可能なレベルである。
（粘度安定性の評価基準）
〇：粘度増加率が、２０％未満である。
△：粘度増加率が、２０％以上４０％未満である。
×：粘度増加率が、４０％以上である。
【０２５５】
（結晶安定性）
結晶安定性（結晶成長抑制効果）の指標として、各水性ＩＪインキ中の顔料の平均一次粒子径を測定した。支持膜を張ったメッシュ上に水性ＩＪインキを滴下、乾燥したものを試料として、透過型電子顕微鏡（株式会社日立ハイテクノロジーズ製、Ｈ−７６５０型透過型電子顕微鏡）で粒子を撮影し、凝集体を構成する顔料の一次粒子５０個につき、その長い方の径（長径）を各々測定した。それらを平均した値を算出し、その値を平均一次粒子径とした。調整した水性ＩＪインキをねじ口瓶中に密閉し、５０℃で４週間保存した後に同様の測定を行い、保存前後の平均一次粒子径の変化により、結晶安定性を評価した。結果を表１０に示す。
【０２５６】
【表１０】
0006928750.tif 000012
【０２５７】
表の結果から、本発明の顔料組成物を使用すると、分散性、着色力及び鮮明性に優れ、かつ結晶安定性及び保存安定性が良好であり、様々な用途に適用できる着色組成物が得られる。例えば、成形用樹脂組成物では、分散性、鮮明性に優れた成形体を提供できる。また、トナーでは、顔料の分散性に優れたトナーを提供できる。また、着色組成物の形態では、結晶安定性の向上がわかる。また、水系着色組成物では、保存安定性に優れている。また、水性塗料では、保存安定性、着色力及び鮮明性に優れる。また、印刷インキでは、保存安定性、分散性、鮮明性に優れることが分かる。さらに、水性インクジェットインキでは、分散性、着色力及び鮮明性に優れ、かつ結晶安定性及び保存安定性が良好なことが分かる。
【要約】
【課題】本発明は、鮮明性、分散性および結晶安定性が良好な顔料組成物の提供を目的とする。
【解決手段】Ｃ．Ｉ．Ｐｉｇｍｅｎｔ  Ｒｅｄ  ２６９、およびＣ．Ｉ．Ｐｉｇｍｅｎｔ  Ｒｅｄ  １５０を含む複合顔料粒子を含有する顔料組成物であって、前記複合顔料粒子１００モル％中のＣ．Ｉ．Ｐｉｇｍｅｎｔ  Ｒｅｄ  １５０の含有量が１０〜５０モル％である、顔料組成物。なお、前記複合顔料粒子のＣｕＫα線を用いた粉末Ｘ線回折が、回折角（２θ）＝１３．５〜１４．５°の範囲内に極大ピークを有しないことが好ましい。
【選択図】図１【図１】
0006928750.tif 000013
【図２】
0006928750.tif 000014
【図３】
0006928750.tif 000015
【図４】
0006928750.tif 000016